(57)【要約】  本発明は、ａ）式（Ｉ）［ｎは４〜２３である］、ｂ）界面活性剤およびｃ）水を含む貯蔵安定性水性エマルジョンを示し、ａ）式Ｉの化合物、ならびにｄ）亜リン酸エステル、亜ホスホン酸エステル、アミン系酸化防止剤、ヒドロキシルアミン、ベンゾフラン−２−オン、チオ共力剤、可塑剤、酸捕集剤、潤滑剤、分散助剤、立体障害アミン、ＵＶ吸収剤および成分ａ）による式Ｉの化合物以外の立体障害フェノールからなる群から選択される少なくとも１つの安定剤を含む、水性エマルジョンでない低粘度の貯蔵安定液体ブレンドを示す。これらのエマルジョンおよびブレンドは、有機材料のための安定剤として有用である。
2011527358.tif 000002
【特許請求の範囲】
【請求項１】
ａ）式Ｉ
【化１】
2011527358.tif 000017
［式中、ｎは４〜２３である］の化合物と、
ｂ）界面活性剤と、
ｃ）水と
を含み、式Ｒ’−ＯＨ［Ｒ’は、４〜１９個の炭素原子を有するアルキル、４〜１９個の炭素原子を有するアルケニル、またはフェニル−Ｃ4−Ｃ19−アルキルである］のアルコールの含有量が０．２５％未満である貯蔵安定性水性エマルジョン。
【請求項２】
式Ｉの化合物の他にさらなる添加剤を含む、請求項１に記載の貯蔵安定性水性エマルジョン。
【請求項３】
さらなる添加剤として、亜リン酸エステル、亜ホスホン酸エステル、アミン系酸化防止剤、ベンゾフラン−２−オン、チオ共力剤および式Ｉ
【化２】
2011527358.tif 000018
［式中、ｎは４〜２３である］の化合物以外の立体障害フェノールからなる群から選択される化合物を含む、請求項２に記載の貯蔵安定性水性エマルジョン。
【請求項４】
ａ）式Ｉ
【化３】
2011527358.tif 000019
［式中、ｎは４〜２３である］と、
ｄ）亜リン酸エステル、亜ホスホン酸エステル、アミン系酸化防止剤、ヒドロキシルアミン、ベンゾフラン−２−オン、チオ共力剤、可塑剤、酸捕集剤、潤滑剤、分散助剤、立体障害アミン、ＵＶ吸収剤および成分ａ）による式Ｉの化合物以外の立体障害フェノールからなる群から選択される少なくとも１つの安定剤と
を含む、水性エマルジョンでない低粘度の貯蔵安定液体ブレンド。
【請求項５】
室温で液体である、請求項４に記載のブレンド。
【請求項６】
成分ｄ）も室温で液体である、請求項４または５に記載のブレンド。
【請求項７】
成分ａ）およびｂ）の他にさらなる添加剤を含む、請求項４から６までのいずれか１項に記載のブレンド。
【請求項８】
さらなる添加剤として帯電防止剤を含む、請求項７に記載のブレンド。
【請求項９】
α）酸化、熱または光誘発分解を生じやすく、スチレンポリマー、ポリ塩化ビニル、ポリオキシメチレン、熱可塑性ウレタンおよびゴムからなる群から選択される合成ポリマーと、
β）式Ｉ
【化４】
2011527358.tif 000020
［式中、ｎは４〜２３である］の化合物と
を含み、式Ｒ’−ＯＨ［Ｒ’は、４〜１９個の炭素原子を有するアルキル、４〜１９個の炭素原子を有するアルケニル、またはフェニル−Ｃ4−Ｃ19−アルキルである］のアルコールを実質的に含まない組成物。
【請求項１０】
ｉ）酸化、熱または光誘発分解を生じやすい有機材料と、
ｉｉ）請求項１に記載の水性エマルジョンまたは請求項４に記載のブレンドと
を含む組成物。
【請求項１１】
成分ｉｉ）が、成分ｉ）の質量に対して０．００１〜５％の量で存在する、請求項１０に記載の組成物。
【請求項１２】
成分ｉ）およびｉｉ）の他にさらなる添加剤を含む、請求項１０に記載の組成物。
【請求項１３】
酸化、熱または光誘発分解に対して有機材料を安定化させるための方法であって、請求項１に記載の水性エマルジョンまたは請求項４に記載のブレンドを該有機材料に混入または塗布することを含む方法。
【請求項１４】
酸化、熱または光誘発分解に対する有機材料の安定剤としての請求項１に記載の水性エマルジョンまたは請求項４に記載のブレンドの使用。
【発明の詳細な説明】
【技術分野】
【０００１】
本発明は、特定群の液体フェノール系酸化防止剤を含む貯蔵安定性水性エマルジョン、ならびに特定群の液体フェノール系酸化防止剤と、亜リン酸エステル、亜ホスホン酸エステル、アミン系酸化防止剤、ベンゾフラン−２−オン、チオ共力剤および他の立体障害フェノールからなる群から選択される少なくとも１つの安定剤とを含む低粘度の貯蔵安定液体ブレンドに関する。
【０００２】
室温で液体であるフェノール系酸化防止剤は、多くの用途に対する大きな利点をもたらすことができる。
【０００３】
塊重合または溶液重合などの重合におけるポリマーの重合および押出、成形、紡糸または熱成形などの処理に、固体酸化防止剤の代わりに液体フェノール系酸化防止剤を使用することができる。この点において、ポリオレフィン、エンジニアリングポリマー、例えば、ポリカーボネート、ポリアミド、ＰＯＭ、ポリエチレンテレフタレート（ＰＥＴ）、ポリブチレンテレフタレートもしくはＰＭＭＡ；または例えばスチレン化合物が特に興味深い。液体酸化防止剤は、容易な計量およびポリマーにおける良好な分散性を可能にして、より高い効率／性能をもたらすとともに、樹脂製造者／コンバーターの全体的なシステムコストを低減させる。理由は、固体システムと比較してコストが小さいこと、処理におけるエネルギーの節約、および／または新しいプラントの建設時の投資コストが小さいことである。液体計量にはより単純な設備で十分である。
【０００４】
液体フェノール系酸化防止剤と他の液体、またはこれらが液体フェノール系酸化防止剤に可溶であればさらに固体成分とを組み合わせて、ポリマー製造のための液体出発材料、例えば、ポリウレタン（ＰＵＲ）のためのポリオールまたはポリブタジエンのためのブタジエンに容易に添加できる貯蔵安定ブレンドを形成することができる。
【０００５】
液体フェノール系酸化防止剤を使用して、エマルジョン重合されたポリマー、例えば、ＡＢＳ、ＭＢＳもしくはエラストマー、または懸濁重合されたポリマー、例えば、ＰＶＣ、ＰＳもしくはＳＡＮのｉｎ−ｓｉｔｕ安定化に使用できる貯蔵安定エマルジョンを製造することができる。
【０００６】
液体低分子量フェノール系酸化防止剤は、容易な計量および良好な分散性を可能にする低粘度の長所を示す。しかし、欠点は、それらが高い揮発性および移動性を示すことである。一方、高分子量フェノール系酸化防止剤は、低い揮発性および移動性を示し、高い粘度を示す。高分子量フェノール系酸化防止剤を加熱して、粘度を低下させることができるが、これには、貯蔵、輸送および計量のためのより大きなエネルギーおよび管理労力を要する。補助溶剤を添加することによって粘度を低下させることもできるが、これも揮発性に悪影響を及ぼし、環境衛生安全性（ＥＨＳ）の問題を発生させ得る。
【０００７】
ＥＰ０４３９４２７には、フェノール系酸化防止剤、およびチオジプロピオン酸エステルまたは有機亜リン酸エステル群による酸化防止剤、カルボン酸を主成分とする界面活性剤、アルコールおよび水を含む水性エマルジョンが開示されている。
【０００８】
意外にも、β−（３，５−ジ−ｔｅｒｔ−ブチル−４−ヒドロキシフェニル）−プロピオン酸メチルエステル［Ｍｅｔｉｌｏｘ］およびポリエチレングリコール（ＰＥＧ）を主成分とする製品において、ＰＥＧ成分のＭＷを大きくすることによって分子量（ＭＷ）を増大しても、粘度は大きくならず、逆に有意に低下する。３００を超えるＰＲＧの分子量で、例えば、貯蔵、輸送、乳化または計量を容易にする粘度を達成することができる。また、ポリマーでの分散性が良好であるため、酸化防止性能は、想定されるより高い。ＭｅｔｉｌｏｘおよびＰＥＧを主成分とする前記ＡＯと例えば液体亜リン酸エステルとをブレンドすることによって、さらに想定されるより低い粘度を達成することができる。好ましくは、液体亜リン酸エステルは、ＰＥＧがブリッジされたｓｅｃ−ブチルフェノールを主成分とする。
【０００９】
ＭｅｔｉｌｏｘおよびＰＥＧ（ＭＷ＞３００）を主成分とする液体低粘性フェノール系酸化防止剤を使用して、重合後および／または処理中に例えば合成ポリマーなどの有機材料を安定化することができる。例えばＩｒｇａｎｏｘ  １０１０（ＲＴＭ）またはＩｒｇａｎｏｘ１０７６（ＲＴＭ）のような固体酸化防止剤、あるいはＭｅｔｉｌｏｘおよびＰＥＧ（ＭＷ＜３００）を主成分とする高粘性液体酸化防止剤と比較して、製造物をポリマー溶融物に混入するために必要なエネルギーがより小さい。製造物は、より良好に分散されるため、効率性および性能がより良好になる。製造物をより容易に取り扱い、貯蔵し、輸送し、計量することができる。固体製造物に伴う供給の問題を回避することができる。新しい工業プラントに、より小さい投資コストを必要とする液体計量システムを備えることができる。例えばＩｒｇａｎｏｘ  １５２０（ＲＴＭ）、Ｉｒｇａｎｏｘ  １１３５（ＲＴＭ）、ＣＧＸ  ＡＯ  １４５（ＲＴＭ）、スチレン化ｐ−クレゾール、Ａｎｏｘ  １３１５（ＲＴＭ）またはＩｓｏｎｏｘ  １３２（ＲＴＭ）などの他の低粘性液体酸化防止剤と比較して、本発明による製造物は、より低い揮発性（ＶＯＣ、ＦＯＧ）、より小さい移動性（ブルーミング）およびより良好な抽出抵抗性を示す。
【００１０】
ＭｅｔｉｌｏｘおよびＰＥＧ（ＭＷ＞３００）を主成分とする液体低粘性フェノール系酸化防止剤を他の液体または固体酸化防止剤または安定剤とともに共力ブレンドに混入することができる。これらのブレンドは、室温で貯蔵安定性を有するため、固化または結晶化を生じない。ブレンドは、液体であり、容易な取り扱い、貯蔵、輸送および計量を可能にする低粘度を有する。これらの液体ブレンドを、ポリマー、例えば（ＰＵＲに対する）ポリオールまたはポリブタジエンに対するブタジエンに液体成分に混入することができる。安定剤の粘度が低いため、得られたブレンドは、取り扱い、貯蔵、輸送および計量に関して同じ利点を示す。他の低粘性液体酸化防止剤と比較した利点は、より低い揮発性（ＶＯＣまたはＦＯＧ）、より小さい移動性（ブルーミング）およびより良好な抽出抵抗性である。
【００１１】
よって、本発明は、
ａ）式Ｉ
【化１】
2011527358.tif 000003
［ｎは４〜２３である］
の化合物と、
ｂ）界面活性剤と、
ｃ）水とを含み、
式Ｒ’−ＯＨ［Ｒ’は、４〜１９個の炭素原子を有するアルキル、４〜１９個の炭素原子を有するアルケニルまたはフェニル−Ｃ4−Ｃ19−アルキルである］のアルコールの含有量が０．２５％未満である貯蔵安定性水性エマルジョンに関する。
【００１２】
式Ｒ’−ＯＨ［Ｒ’は、４〜１９個の炭素原子を有するアルキル、４〜１９個の炭素原子を有するアルケニルまたはフェニル−Ｃ4−Ｃ19−アルキルである］のアルコールの含有量が０．２０％未満、好ましくは０．１％未満、特に好ましくは０．０５％未満である貯蔵安定性水性エマルジョンが興味深い。好適なエマルジョンは、アルコールＲ’−ＯＨを実質的に含まない。
【００１３】
一価アルコールの含有量が０．２５％未満、好ましくは０．２％未満、好ましくは０．１％未満、特に好ましくは０．１％未満、極めて好ましくは０．０５％未満である貯蔵安定性水性エマルジョンが特に興味深い。特に、それらは、一価アルコールを実質的に含まない。
【００１４】
一価アルコールは、例えば、Ｒ''−ＯＨ［Ｒ''は、１〜１９個の炭素原子を有するアルキル、１〜１９個の炭素原子を有するアルケニルまたはフェニル−Ｃ4−Ｃ19−アルキルである］のアルコールである。
【００１５】
界面活性剤の例は、ポリビニルアルコール、ポリ酢酸ビニル、式Ｒ'''−ＣＯＯＹの界面活性剤、例えば、カリウムもしくはナトリウム脂肪酸塩、脂肪アルコールエトキシレート、例えば、ポリオキシエチレンステアリルエーテル、ポリオキシエチレン（２０）−ソルビタン−モノラウレート、脂肪アルコールスルフェート、例えばラウリル硫酸ナトリウム、アルキルアリールエトキシレート、例えばノニルフェノールーエトキシレート、またはポリアルキレングリコール、例えばポリエチレングリコールである。
【００１６】
好適な界面活性剤は、ポリビニルアルコール、ポリ酢酸ビニル、カリウム脂肪酸塩、ナトリウム脂肪酸塩またはポリエチレングリコールである。
【００１７】
式Ｒ'''−ＣＯＯＹにおいて、Ｒ'''は、１〜１８個の炭素原子を有するアルキル、１〜１８個の炭素原子を有するアルケニルまたはフェニル−Ｃ4−Ｃ18−アルキルである。Ｙは、水素またはアルカリ金属である。
【００１８】
アルカリ金属は、Ｌｉ、Ｎａ、Ｋ、ＲｂまたはＣｓ、特にＮａまたはＫである。
【００１９】
一般式Ｒ'''−ＣＯＯＹ［Ｒ'''は、有利にはＣ7−Ｃ17−、特にＣ11−Ｃ17−アルキルであり、ＹはＮａまたはＫである］の界面活性剤が好適である。
【００２０】
好ましくは、エマルジョンの製造時にカルボン酸Ｒ'''−ＣＯＯＨおよびアルカリ金属Ｙの化合物、好ましくはその水酸化物、炭酸塩または重炭酸塩からｉｎ−ｓｉｔｕで形成された式Ｒ'''−ＣＯＯＹの界面活性剤が好適である。
【００２１】
Ｒ'''がＣ3−Ｃ18である界面活性剤は、例えば、酪酸（ブタン酸）、イソ酪酸（２−メチルプロパン酸）、吉草酸（ペンタン酸）、イソ吉草酸（３−メチルブタン酸）、ピバル酸（２，２−ジメチルプロパン酸）、ラウリル酸（ドデカン酸）、ミリスチン酸（テトラデカン酸）、パルミチン酸（ヘキサデカン酸）およびステアリン酸（オクタデカン酸）のアルカリ金属塩である。
【００２２】
好適な塩は、８〜１８個、特に１２〜１８個の炭素原子を有する酸、例えば、ラウリル酸、ミリスチン酸、パルミチン酸およびステアリン酸の塩である。特に好適な塩は、ラウリル酸およびステアリン酸の塩である。
【００２３】
上記酸をフェニル基によって有利には末端を置換することもできる。
【００２４】
Ｒ'''が、直鎖または分枝状であり得る、３〜１８個の炭素原子を有するアルケニルである場合は、挙げることができる酸は、例えば、メタクリル酸（２−メチルプロペン酸）、クロトン酸（トランス−２−ブテン酸）、イソクロトン酸（シス−２−ブテン酸）、オレイン酸（シス−９−オクタデセン酸）、エライジン酸（トランス−９−オクタデセン酸）、ソルビン酸（トランス，トランス−２，４−ヘキサンジエン酸）、リノール酸（シス，シス−９，１２−オクタデカジエン酸）またはリノレン酸（シス，シス，シス−９，１２，１５−オクタデカトリエノン酸）である。
【００２５】
記載の酸のそれら同士の混合物、または例えば獣脂として既知である市販の酸混合物も好適である。
【００２６】
アルカリ金属の化合物、特にアルカリ金属水酸化物、アルカリ金属重炭酸塩およびアルカリ金属炭酸塩（符号Ｙ）において、アルカリ金属は、Ｌｉ、Ｎａ、Ｋ、ＲｂまたはＣｓであり得る。アルカリ金属水酸化物、アルカリ金属炭酸塩およびアルカリ金属重炭酸塩の混合物が可能である。アルカリ金属水酸化物およびアルカリ金属炭酸塩が有利であり、アルカリ金属水酸化物が好適であり、水酸化カリウムが特に好適である。
【００２７】
好適な界面活性剤は、ポリビニルアルコールである。
【００２８】
好適なポリビニルアルコールは、ポリ酢酸ビニルの加水分解から得られ、約５００〜２５００の重合度に対応する約１５０００〜２５００００の平均モル質量を有する。好適なポリビニルアルコールは、約７０．０〜９９．９モル％の加水分解度を有し、ＤＩＮ５３０１５による（４％水溶液の）粘度が２．５〜６０．０［ｍＰａｓ］であることを特徴とする。ＤＩＮ５３４０１によるエステル価は、２２０から８．０［ｍｇＫＯＨ／ｇ］に低下し、残留アセチル含有量は、１７．０質量％から０．２質量％に低下し、加水分解度が増大する。
【００２９】
好適なポリビニルアルコールは、商品名Ｍｏｗｉｏｌ（ＲＴＭ、Ｃｌａｒｉａｎｔ  ＧｍｂＨ、ドイツ国、６５９２６  フランクフルト）で得られる商品である。製品３−および１５−９６；３−、４−、６−、１０−、２０−および５６−９８；または１５−および２８−９９（完全加水分解グレード）が特に参照される。商品１５−７９；３−８３；４−、５−、８−、１８−、２３−、２６−、４−、４７−および５６−８８；３０−９２（部分加水分解グレード）が特に好適である。
【００３０】
本発明によるエマルジョンを、好ましくは、わずかにアルカリ性のｐＨ、例えば７〜９、特に７．５〜９、好ましくは８〜９、例えば８．２〜８．８のｐＨとする。これをあらゆる所望の塩基、例えば、ＮａＯＨ、ＫＯＨ、炭酸もしくは重炭酸ナトリウムもしくはカリウム、アンモニアまたは有機アミン、特に、モノ、ジ−もしくは特にトリエタノールアミンで実施できる。
【００３１】
式Ｉの化合物においてｎが７〜２３である貯蔵安定性水性エマルジョンが興味深い。
【００３２】
（ａ）式Ｉの化合物、（ｂ）界面活性剤および（ｃ）水の他にさらなる添加剤を含む貯蔵安定性水性エマルジョンも興味深い。
【００３３】
さらなる添加剤の例は、亜リン酸エステル、亜ホスホン酸エステル、アミン系酸化防止剤、ベンゾフラン−２−オン、チオ共力剤および式Ｉの化合物以外の立体障害フェノールからなる群から選択される化合物である。
【００３４】
好ましくは、貯蔵安定性水性エマルジョンは、恐らくは他の添加剤、例えば、消泡剤、流動性改質剤または殺生剤を含む。
【００３５】
本発明は、水性エマルジョンでない低粘度の貯蔵安定液体ブレンドであって、
ａ）式Ｉ
【化２】
2011527358.tif 000004
［式中、
ｎは４〜２３である］の化合物と、
ｄ）亜リン酸エステル、亜ホスホン酸エステル、アミン系酸化防止剤、ヒドロキシルアミン、ベンゾフラン−２−オン、チオ共力剤、可塑剤、酸捕集剤、潤滑剤、分散助剤、立体障害アミン、ＵＶ吸収剤および成分ａ）による式Ｉの化合物以外の立体障害フェノールからなる群から選択される少なくとも１つの安定剤と
を含む貯蔵安定液体ブレンドに関する。
【００３６】
式Ｉの化合物においてｎが７〜２３である低粘度の貯蔵安定性液体ブレンドが興味深い。
【００３７】
好ましくは、ブレンドは室温で液体である。成分ｄ）も室温で液体であるブレンドが興味深い。
【００３８】
低粘度の貯蔵安定液体ブレンドおよび興味深い水性エマルジョンは、成分ｄ）またはさらなる添加剤として、式１〜７：
【化３】
2011527358.tif 000005
［式中、
添字は整数であり、
ｎ’は２、３または４であり；ｐ’は１または２であり；ｒ’は４〜１２であり；ｙ’は１、２または３であり；ｚは１〜６であり；
Ａ’は、ｎ’が２であれば、Ｃ2−Ｃ18アルキレン；酸素、硫黄もしくは−ＮＲ’4−によって分断されたＣ2−Ｃ12アルキレン；式
【化４】
2011527358.tif 000006
の基、
【化５】
2011527358.tif 000007
またはフェニレンであり；
Ａ’は、ｎ’が３であれば、−Ｃr’Ｈ2r’-1−の基であり；
Ａ’は、ｎ’が４であれば、
【化６】
2011527358.tif 000008
であり；
Ａ''は、ｎ’が２であればＡ’の意味を有し；
Ｂ’は、直接結合、−ＣＨ2−、−ＣＨＲ’4−、−ＣＲ’1Ｒ’4−、硫黄もしくはＣ5−Ｃ7シクロアルキリデンであり、あるいは３、４および／または５位が１〜４個のＣ1−Ｃ4アルキル基によって置換されたシクロへキシリデンであり；
Ｄ’は、ｐ’が１であれば、メチルであり、ｐ’が２であれば、−ＣＨ2ＯＣＨ2−であり；
Ｅ’は、ｙ’が１であれば、Ｃ1−Ｃ18アルキル、−ＯＲ’1またはハロゲンであり；
Ｅ’は、ｙが２であれば、−Ｏ−Ａ''−Ｏ−であり；
Ｅ’は、ｙが３であれば、式Ｒ’4Ｃ（ＣＨ2Ｏ−）3またはＮ（ＣＨ2ＣＨ2Ｏ−）3の基であり；
Ｑ’は、少なくともｚ’価のアルコールまたはフェノールの基であり、この基は、酸素原子を介してリン原子に結合されており；
Ｒ’1、Ｒ’2およびＲ’3は、互いに独立して、非置換であるか、またはハロゲン、−ＣＯＯＲ4’、−ＣＮ−もしくは−ＣＯＮＲ4’Ｒ4’で置換されたＣ1−Ｃ18アルキル；酸素、硫黄もしくは−ＮＲ’4−によって分断されたＣ2−Ｃ18アルキル；Ｃ7−Ｃ9フェニルアルキル；Ｃ5−Ｃ12シクロアルキル、フェニルもしくはナフチル；ハロゲン、全部で１〜１８個の炭素原子を有する１〜３個のアルキル基もしくはアルコキシ基、またはＣ7−Ｃ9フェニルアルキルによって置換されたナフチルまたはフェニルであり；あるいはｍ’が3〜６の範囲の整数である式
【化７】
2011527358.tif 000009
の基であり；
Ｒ’4は、水素、Ｃ1−Ｃ18アルキル、Ｃ5−Ｃ12シクロアルキルまたはＣ7−Ｃ9フェニルアルキルであり、
Ｒ’5およびＲ’6は、互いに独立して、水素、Ｃ1−Ｃ8アルキルまたはＣ5−Ｃ6シクロアルキルであり、
Ｒ’7およびＲ’8は、ｑ’が２であれば、互いに独立してＣ1−Ｃ4アルキルであり、または一緒になって２，３−デヒドロペンタメチレン基であり；
Ｒ’7およびＲ’8は、ｑ’が３であれば、メチルであり；
Ｒ’14は、水素、Ｃ1−Ｃ9アルキルまたはシクロヘキシルであり、
Ｒ’15は、水素またはメチルであり、２つ以上の基Ｒ’14およびＲ’15が存在すれば、これらの基は同一または異なっており、
Ｘ’およびＹ’は、それぞれ直接結合または酸素であり、
Ｚ’は、直接結合、メチレン、−Ｃ（Ｒ’16）2−または硫黄であり、
Ｒ’16はＣ1−Ｃ8アルキルである］の有機リン酸エステルまたは亜ホスホン酸エステルの群からの化合物を含むものを含む。
【００３９】
成分ｄ）またはさらなる添加剤として、
ｎ’は数字２であり、ｙ’は、数字１、２または３であり；
Ａ’は、Ｃ2−Ｃ18アルキレン、または酸素によって分断されたＣ2−Ｃ12アルキレンであり；
Ｅ’は、ｙ’が１であれば、Ｃ1−Ｃ18アルキル、ＯＲ’1またはフッ素であり；
Ｅ’は、ｙ’が２であれば、ｐ−ビフェニレンであり、
Ｅ’は、ｙ’が３であれば、Ｎ（ＣＨ2ＣＨ2Ｏ−）3であり；
Ｒ’1、Ｒ’2およびＲ’3は、互いに独立して、Ｃ1−Ｃ18アルキル、Ｃ7−Ｃ9フェニルアルキル、シクロヘキシル、フェニル、または全部で１〜１８個の炭素原子を有する１〜３個のアルキル基によって置換されたフェニルであり、
Ｒ’14は、水素またはＣ1−Ｃ9アルキルであり、
Ｒ’15は、水素またはメチルであり；
Ｘ’は直接結合であり、
Ｙ’は酸素であり、
Ｚ’は、直接結合または−ＣＨ（Ｒ’16）−であり、
Ｒ’16は、Ｃ1−Ｃ4アルキルである式１、２、５または６の亜リン酸エステルまたは亜ホスホン酸エステルを含むブレンドおよび水性エマルジョンが特に興味深い。
【００４０】
成分ｄ）またはさらなる添加剤として、式Ａおよび式Ｂ
【化８】
2011527358.tif 000010
の亜リン酸エステルを含むブレンドおよび水性エマルジョンが特に好ましい。
【００４１】
興味深い低粘度の貯蔵安定液体ブレンドおよび水性エマルジョンは、成分ｄ）またはさらなる添加剤として、アミン系酸化防止剤、例えば、Ｎ，Ｎ’−ジ−イソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルフェニル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン、例えば、ｐ，ｐ’−ジ−ｔｅｒｔ−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔｅｒｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、ｔｅｒｔ−オクチル化Ｎ−フェニル−１−ナフチルアミン、モノおよびジアルキル化ｔｅｒｔ−ブチル／ｔｅｒｔ−オクチルジフェニルアミンの混合物、モノおよびジアルキル化ノニルジフェニルアミンの混合物、モノおよびジアルキル化ドデシルジフェニルアミンの混合物、モノおよびジアルキル化イソプロピル／イソヘキシルジフェニルアミンの混合物、モノおよびジアルキル化ｔｅｒｔ−ブチルジフェニルアミンの混合物、２，３−ジヒドロ−３，３−ジメチル−４Ｈ−１，４−ベンゾチアジン、フェノチアジン、モノおよびジアルキル化ｔｅｒｔ−ブチル／ｔｅｒｔ−オクチルフェノチアジンの混合物、モノおよびジアルキル化ｔｅｒｔ−オクチル−フェノチアジンの混合物、Ｎ−アルキルフェノチアジン、Ｎ，Ｎ，Ｎ’，Ｎ’−テトラフェニル−１，４−ジアミノブト−２−エンからなる群から選択される化合物を含むものを含む。
【００４２】
興味深い低粘度の貯蔵安定液体ブレンドおよび水性エマルジョンは、成分ｄ）またはさらなる添加剤として、ヒドロキシルアミン、例えば、Ｎ，Ｎ−ジベンジルヒドロキシルアミン、Ｎ，Ｎ−ジ−エチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化獣脂アミン由来のＮ，Ｎ−ジアルキルヒドロキシルアミンからなる群から選択される化合物を含むものを含む。
【００４３】
興味深い低粘度の貯蔵安定液体ブレンドおよび水性エマルジョンは、成分ｄ）またはさらなる添加剤として、ベンゾフラン−２−オン、例えば、３−［４−（２−アセトキシエトキシ）フェニル］−５，７−ジ−ｔｅｒｔ−ブチルベンゾフラン−２−オン、５，７−ジ−ｔｅｒｔ−ブチル−３−［４−（２−ステアロイルオキシエトキシ）フェニル］ベンゾフラン−２−オン、３，３’−ビス［５，７−ジ−ｔｅｒｔ−ブチル−３−（４−［２−ヒドロキシエトキシ］フェニル）ベンゾフラン−２−オン］、５，７−ジ−ｔｅｒｔ−ブチル−３−（４−エトキシフェニル）ベンゾフラン−２−オン、３−（４−アセトキシ−３，５−ジメチルフェニル）−５，７−ジ−ｔｅｒｔ−ブチルベンゾフラン−２−オン、３−（３，５−ジメチル−４−ピバロイルオキシフェニル）−５，７−ジ−ｔｅｒｔ−ブチルベンゾフラン−２−オン、３−（３，４−ジメチルフェニル）−５，７−ジ−ｔｅｒｔ−ブチルベンゾフラン−２−オン、３−（２，３−ジメチルフェニル）−５，７−ジ−ｔｅｒｔ−ブチルベンゾフラン−２−オン、３−（２−アセチル−５−イソオクチルフェニル）−５−イソオクチルベンゾフラン−２−オンからなる群から選択される化合物を含むものを含む。３−（２−アセチル−５−イソオクチルフェニル）−５−イソオクチルベンゾフラン−２−オンが特に好適である。
【００４４】
興味深い低粘度の貯蔵安定液体ブレンドおよび水性エマルジョンは、成分ｄ）またはさらなる添加剤として、チオ共力剤、例えば、チオジプロピオン酸ジラウリル、チオジプロピオン酸ジミストリル、チオジプロピオン酸ジステアリルまたは二硫化ジステアリルからなる群から選択される化合物を含むものを含む。
【００４５】
興味深い低粘度の貯蔵安定液体ブレンドおよび水性エマルジョンは、成分ｄ）またはさらなる添加剤として、可塑剤、例えば、フタル酸エステル、アジピン酸エステル、リン酸エステルまたはトリメリット酸エステル、ならびに合成エステルと鉱油とのあらゆる質量比の混合物、典型的には、紡糸組成物として使用されるもの、ならびに当該材料の水性エマルジョンからなる群から選択される化合物を含むものを含む。
【００４６】
興味深い低粘度の貯蔵安定液体ブレンドおよび水性エマルジョンは、成分ｄ）またはさらなる添加剤として、酸捕集剤、例えば、メラミン、ポリビニルピロリドン、ジシアンジアミド、シアヌル酸トリアリル、尿素誘導体、ヒドラジン誘導体、アミン、高級脂肪酸のアルカリ金属塩およびアルカリ土類金属塩、例えば、ステアリン酸カルシウム、ステアリン酸亜鉛、ベヘン酸マグネシウム、ステアリン酸マグネシウム、リシノール酸ナトリウムおよびパルミチン酸カリウム、ピロカテコール酸アンチモンまたはピロカテコール酸亜鉛からなる群から選択される化合物を含むものを含む。
【００４７】
興味深い低粘度の貯蔵安定液体ブレンドおよび水性エマルジョンは、成分ｄ）またはさらなる添加剤として、酸潤滑剤または例えばポリエチレングリコールからなる群から選択される化合物を含むものを含む。
【００４８】
興味深い低粘度の貯蔵安定液体ブレンドおよび水性エマルジョンは、成分ｄ）またはさらなる添加剤として、分散助剤、例えば、４−ｔｅｒｔ−ブチル安息香酸、アジピン酸、ジフェニル酢酸、コハク酸ナトリウムまたは安息香酸ナトリウム；ポリマー化合物、例えば、イオン性コポリマー（アイオノマー）からなる群から選択される化合物を含むものを含む。１，３：２，４−ビス（３’，４’−ジメチルベンジリデン）−ソルビトール、１，３−：２，４−ジ（パラメチルジベンジリデン）ソルビトールおよび１，３：２，４−ジ（ベンジルデン）ソルビトールが特に好適である。
【００４９】
興味深い低粘度の貯蔵安定液体ブレンドおよび水性エマルジョンは、成分ｄ）またはさらなる添加剤として、立体障害アミン、例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−ｔｅｒｔ−ブチル−４−ヒドロキシベンジルマロネート、１−（２−ヒドロキシエチル）−２，２，６，６−テトラメチル−４−ヒドロキシピペリジンとコハク酸の縮合体、Ｎ，Ｎ’−ビス（２，２，６，６−テトラメチル−４−ピペリジル）ヘキサメチレンジアミンと４−ｔｅｒｔ−オクチルアミノ−２，６−ジクロロ−１，３，５−トリアジンの直鎖状または環式縮合体、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンの直鎖状または環式縮合体、２−クロロ−４，６−ビス（４−ｎ−ブチルアミノ−２，２，６，６−テトラメチルピペリジル）−１，３，５−トリアジンと１，２−ビス（３−アミノプロピルアミノエタン）の縮合体、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンの縮合体、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシおよび４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合体、１，２−ビス（３−アミノプロピルアミノ）エタンと２，４，６−トリクロロ−１，３，５−トリアジンならびに４−ブチルアミノ−２，２，６，６−テトラメチルピペリジン（ＣＡＳ  登録番号［１３６５０４−９６−６］）の縮合体；１，６−ヘキサンジアミンと２，４，６−トリクロロ−１，３，５−トリアジンならびにＮ，Ｎ−ジブチルアミンおよび４−ブチルアミノ−２，２，６，６−テトラメチルピペリジンの縮合体（ＣＡＳ  登録番号［１９２２６８−６４−７］；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４，５］デカン、７，７，９，９−テトラメチル−２−シクロウンデシル−１−オキサ−３，８−ジアザ−４−オキソスピロ−［４，５］デカンとエピクロロヒドリンとの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ピペリジンとのジエステル、ポリ［メチルプロピル−３−オキシ−４−（２，２，６，６−テトラメチル−４−ピペリジル）シロキサン、無水マレイン酸−α−オレフィンコポリマーと２，２，６，６−テトラメチル−４−アミノピペリジンもしくは１，２，２，６，６−ペンタメチル−４−アミノピペリジンとの反応生成物、２，４−ビス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）オキシメチル−３，３，５−トリメチル−２−モルホリノン、Ｓａｎｄｕｖｏｒ（Ｃｌａｒｉａｎｔ；ＣＡＳ  登録番号１０６９１７−３１−１）、５−（２−エチルヘキサノイル）オキシメチル−３，３，５−トリメチル−２−モルホリノン、２，４−ビス［（１−シクロヘキシルオキシ−２，２，６，６−ピペリジン−４−イル）ブチルアミノ］−６−クロロ−ｓ−トリアジンとＮ，Ｎ’−ビス（３−アミノプロピル）エチレンジアミン］との反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）アミノ）−ｓ−トリアジンからなる群から選択される化合物を含むものを含む。
【００５０】
興味深い低粘度の貯蔵安定液体ブレンドおよび水性エマルジョンは、成分ｄ）またはさらなる添加剤として、ＵＶ吸収剤、例えば、２−（２’−ヒドロキシ−５’−メチルフェニル）−ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−ｔｅｒｔ−ブチル−２’−ヒドロキシフェニル）−５−クロロ−ベンゾトリアゾール、２−（３’−ｔｅｒｔ−ブチル−２’−ヒドロキシ−５’−メチルフェニル）−５−クロロ−ベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクチルオキシフェニル）ベンゾトリアゾール、２−（３’，５’−ジ−ｔｅｒｔ−アミル−２’−ヒドロキシフェニル）ベンゾトリアゾール、２−（３’，５’−ビス−（α，α−ジメチルベンジル）−２’−ヒドロキシフェニル）ベンゾトリアゾール、２−（３’−ｔｅｒｔ−ブチル−２’−ヒドロキシ−５’−（２−オクチルオキシカルボニルエチル）フェニル）−５−クロロ−ベンゾトリアゾール、２−（３’−ｔｅｒｔ−ブチル−５’−［２−（２−エチルヘキシルオキシ）−カルボニルエチル］−２’−ヒドロキシフェニル）−５−クロロ−ベンゾトリアゾール、２−（３’−ｔｅｒｔ−ブチル−２’−ヒドロキシ−５’−（２−メトキシカルボニルエチル）フェニル）−５−クロロ−ベンゾトリアゾール、２−（３’−ｔｅｒｔ−ブチル−２’−ヒドロキシ−５’−（２−メトキシカルボニルエチル）フェニル）ベンゾトリアゾール、２−（３’−ｔｅｒｔ−ブチル−２’−ヒドロキシ−５’−（２−オクチルオキシカルボニルエチル）フェニル）ベンゾトリアゾール、２−（３’−ｔｅｒｔ−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−ｔｅｒｔ−ブチル−２’−ヒドロキシ−５’−（２−イソオクチルオキシカルボニルエチル）フェニルベンゾトリアゾール、２，２’−メチレン−ビス［４−（１，１，３，３−テトラメチルブチル）−６−ベンゾトリアゾール−２−イルフェノール］；２−［３’−ｔｅｒｔ−ブチル−５’−（２−メトキシカルボニルエチル）−２’−ヒドロキシフェニル］−２Ｈ−ベンゾトリアゾールとポリエチレングリコール３００とのエステル交換生成物；［Ｒ−ＣＨ2ＣＨ2−ＣＯＯ−ＣＨ2ＣＨ2−］2−［式中、Ｒ＝３’−ｔｅｒｔ−ブチル−４’−ヒドロキシ−５’−２Ｈ−ベンゾトリアゾール−２−イルフェニル］、２−［２’−ヒドロキシ−３’−（α，α−ジメチルベンジル）−５’−（１，１，３，３−テトラメチルブチル）−フェニル］ベンゾトリアゾール；２−［２’−ヒドロキシ−３’−（１，１，３，３−テトラメチルブチル）−５’−（α，α−ジメチルベンジル）−フェニル］ベンゾトリアゾールからなる群から選択���れる化合物を含むものを含む。
【００５１】
興味深い低粘度の貯蔵安定液体ブレンドおよび水性エマルジョンは、成分ｄ）またはさらなる添加剤として、式Ｉの化合物以外の立体障害フェノール、例えば以下のフェノールからなる群から選択される化合物を含むものを含む。
【００５２】
１．１．アルキル化モノフェノール、例えば、２，６−ジ−ｔｅｒｔ−ブチル−４−メチルフェノール、２−ｔｅｒｔ−ブチル−４，６−ジ−メチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、側鎖が直鎖状または分枝状であるノニルフェノール、例えば、２，６−ジ−ノニル−４−メチルフェノール、２，４−ジメチル−６−（１’−メチルウンデク−１’−イル）フェノール、２，４−ジメチル−６−（１’−メチルヘプタデク−１’−イル）フェノール、２，４−ジメチル−６−（１’−メチルトリデク−１’−イル）フェノールおよびそれらの混合物。
【００５３】
１．２．アルキルチオメチルフェノール、例えば、２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００５４】
１．３．ヒドロキノンおよびアルキル化ヒドロキノン、例えば、２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシクロキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレート、ビス（３，５−ジ−ｔｅｒｔ−ブチル−４−ヒドロキシフェニル）アジペート。
【００５５】
１．４．トコフェロール、例えば、α−トコフェロール、β−トコフェロール、γ−トコフェロール、δ−トコフェロールおよびそれらの混合物（ビタミンＥ）。
【００５６】
１．５．ヒドロキシ化チオジフェニルエーテル、例えば、２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）、４，４’−ビス（２，６−ジメチル−４−ヒドロキシフェニル）ジスルフィド。
【００５７】
１．６．アルキリデンビスフェノール、例えば、２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチル−フェノール）２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチル−フェニル）−３−ｎ−ドデシルメルカプトブタン、エチレングリコールビス［３，３−ビス（３’−ｔｅｒｔ−ブチル−４’−ヒドロキシフェニル）ブチレート］、ビス（３−ｔｅｒｔ−ブチル−４−ヒドロキシ−５−メチル−フェニル）ジシクロペンタジエン、ビス［２−（３’−ｔｅｒｔ−ブチル−２’−ヒドロキシ−５’−メチルベンジル）−６−ｔｅｒｔ−ブチル−４−メチルフェニル］テレフタレート、１，１−ビス−（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ−２−メチルフェニル）−４−ｎ−ドデシルメルカプトブタン、１，１，５，５−テトラ−（５−ｔｅｒｔ−ブチル−４−ヒドロキシ−２−メチルフェニル）ペンタン。
【００５８】
１．７．Ｏ−、Ｎ−およびＳ−ベンジル化合物、例えば、３，５，３’，５’−テトラ−ｔｅｒｔ−ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−ｔｅｒｔ−ブチルベンジルメルカプトアセテート、トリス（３，５−ジ−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタレート、ビス（３，５−ジ−ｔｅｒｔ−ブチル−４−ヒドロキシベンジル）スルフィド、イソオクチル−３，５−ジ−ｔｅｒｔ−ブチル−４−ヒドロキシベンジルメルカプトアセテート。
【００５９】
１．８．ヒドロキシベンジル化マロネート、例えば、ジオクタデシル−２，２−ビス（３，５−ジ−ｔｅｒｔ−ブチル−２−ヒドロキシベンジル）マロネート、ジ−オクタデシル−２−（３−ｔｅｒｔ−ブチル−４−ヒドロキシ−５−メチルベンジル）マロネート、ジ−ドデシルメルカプトエチル−２，２−ビス（３，５−ジ−ｔｅｒｔ−ブチル−４−ヒドロキシベンジル）マロネート、ビス［４−（１，１，３，３−テトラメチルブチル）フェニル］−２，２−ビス（３，５−ジ−ｔｅｒｔ−ブチル−４−ヒドロキシベンジル）マロネート。
【００６０】
１．９．芳香族ヒドロキシベンジル化合物、例えば、１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【００６１】
１．１０．トリアジン化合物、例えば、２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス−（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００６２】
１．１１．ベンジルホスホネート、例えば、ジメチル−２，５−ジ−ｔｅｒｔ−ブチル−４−ヒドロキシベンジルホスホネート、ジエチル−３，５−ジ−ｔｅｒｔ−ブチル−４−ヒドロキシベンジルホスホネート、ジオクタデシル−３，５−ジ−ｔｅｒｔ−ブチル−４−ヒドロキシベンジルホスホネート、ジオクタデシル−５−ｔｅｒｔ−ブチル−４−ヒドロキシ−３−メチルベンジルホスホネート、３，５−ジ−ｔｅｒｔ−ブチル−４−ヒドロキシベンジルホスホン酸のモノエチルエステルのカルシウム塩。
【００６３】
１．１２．アシルアミノフェノール、例えば、４−ヒドロキシラウラニリド、４−ヒドロキシステアラニリド、オクチルＮ−（３，５−ジ−ｔｅｒｔ−ブチル−４−ヒドロキシフェニル）カルバメート。
【００６４】
１．１３．β−（３，５−ジ−ｔｅｒｔ−ブチル−４−ヒドロキシフェニル）プロピオン酸と、一価または多価アルコール、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００６５】
１．１４．β−（５−ｔｅｒｔ−ブチル−４−ヒドロキシ−３−メチルフェニル）プロピオン酸と、一価または多価アルコール、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−ｔｅｒｔ−ブチル−４−ヒドロキシ−５−メチルフェニル）プロピオニルオキシ｝−１，１−ジメチルエチル］−２，４，８，１０−テトラオキサスピロ［５．５］−ウンデカンとのエステル。
【００６６】
１．１５．β−（３，５−ジシクロヘキシル−４−ヒドロキシフェニル）プロピオン酸と、一価または多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００６７】
１．１６．３，５−ジ−ｔｅｒｔ−ブチル−４−ヒドロキフェニル酢酸と、一価または多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００６８】
１．１７．β−（３，５−ジ−ｔｅｒｔ−ブチル−４−ヒドロキシフェニル）プロピオン酸のアミド、例えば、Ｎ，Ｎ’−ビス（３，５−ジ−ｔｅｒｔ−ブチル−４−ヒドロキシフェニルプロピオニル）ヘキサメチレンジアミド、Ｎ，Ｎ’−ビス（３，５−ジ−ｔｅｒｔ−ブチル−４−ヒドロキシフェニルプロピオニル）トリメチレンジアミド、Ｎ，Ｎ’−ビス（３，５−ジ−ｔｅｒｔ−ブチル−４−ヒドロキシフェニルプロピオニル）ヒドラジド、Ｎ，Ｎ’−ビス［２−（３−［３，５−ジ−ｔｅｒｔ−ブチル−４−ヒドロキシフェニル］プロピオニルオキシ）エチル］オキサミド（Ｕｎｉｒｏｙａｌによって供給されたＮａｕｇａｒｄ（登録商標）ＸＬ−１）。
【００６９】
１．１８．アスコルビン酸（ビタミンＣ）。
【００７０】
好ましくは、成分（ａ）と成分（ｄ）の質量比は、１０：１〜１：１０、例えば２：１〜１：４である。
【００７１】
成分ａ）およびｄ）に加えてさらなる添加剤、典型的には以下の添加剤を含む低粘度の貯蔵安定液体ブレンドが興味深い。
【００７２】
１．２−ヒドロキシベンゾフェノン、例えば、４−ヒドロキシ、４−メトキシ、４−オクチルオキシ、４−デシルオキシ、４−ドデシルオキシ、４−ベンジルオキシ、４，２’，４’−トリヒドロキシおよび２’−ヒドロキシ−４，４’−ジメトキシ誘導体。
【００７３】
２．置換および非置換安息香酸のエステル、例えば、４−ｔｅｒｔ−ブチル−フェニルサリチレート、フェニルサリチレート、オクチルフェニルサリチレート、ジベンゾイルレゾルシノール、ビス（４−ｔｅｒｔ−ブチルベンゾイル）レゾルシノール、ベンゾイルレゾルシノール、２，４−ジ−ｔｅｒｔ−ブチルフェニル３，５−ジ−ｔｅｒｔ−ブチル−４−ヒドロキシベンゾエート、ヘキサデシル３，５−ジ−ｔｅｒｔ−ブチル−４−ヒドロキシベンゾエート、オクタデシル３，５−ジ−ｔｅｒｔ−ブチル−４−ヒドロキシベンゾエート、２−メチル−４，６−ジ−ｔｅｒｔ−ブチルフェニル３，５−ジ−ｔｅｒｔ−ブチル−４−ヒドロキシベンゾエート。
【００７４】
３．アクリレート、例えば、α−シアノ−β，β−ジフェニルアクリル酸エチル、α−シアノ−β，β−ジフェニルアクリル酸イソオクチル、α−カルボメトキシ桂皮酸メチル、α−シアノ−β−メチル−ｐ−メトキシ桂皮酸メチル、α−シアノ−β−メチル−ｐ−メトキシ桂皮酸ブチル、α−カルボメトキシ−ｐ−メトキシ桂皮酸メチル、Ｎ−（β−カルボメトキシ−β−シアノビニル）−２−メチルインドリン、テトラ（α−シアノ−β，β−ジ−フェニルアクリル酸ネオペンチル。
【００７５】
４．ニッケル化合物、例えば、２，２’−チオ−ビス［４−（１，１，３，３−テトラメチルブチル）フェノール］のニッケル錯体、例えば、ｎ−ブチルアミン、トリエタノールアミンもしくはＮ−シクロヘキシルジエタノールアミンなどのさらなるリガンドを含む、または含まない１：１または１：２の錯体、ジブチルジチオカルバミン酸ニッケル、モノアルキルエステル、例えば、４−ヒドロキシ−３，５−ジ−ｔｅｒｔ−ブチルベンジルホスホン酸のメチルまたはエチルエステルのニッケル塩、ケトキシム、例えば２−ヒドロキシ−４−メチルフェニルウンデシルケトキシムのニッケル錯体、さらなるリガンドを含む、または含まない１−フェニル−４−ラウロイル−５−ヒドロキシピラゾールのニッケル錯体。
【００７６】
５．オキサミド、例えば、４，４’−ジオクチルオキシオキサニリド、２，２’−ジエトキシオキサニリド、２，２’−ジオクチルオキシ−５，５’−ジ−ｔｅｒｔ−ブトキサニリド、２，２’−ジドデシルオキシ−５，５’−ジ−ｔｅｒｔ−ブトキサニリド、２−エトキシ−２’−エチルオキサニリド、Ｎ，Ｎ’−ビス（３−ジメチルアミノプロピル）オキサミド、２−エトキシ−５−ｔｅｒｔ−ブチル−２’−エトキサニリドおよびその２−エトキシ−２’−エチル−５，４’−ジ−ｔｅｒｔ−ブトキサニリドとの混合物、ｏ−およびｐ−メトキシ二置換オキサニリドの混合物、ならびにｏ−およびｐ−エトキシ二置換オキサニリドの混合物。
【００７７】
６．２−（２−ヒドロキシフェニル）−１，３，５−トリアジン、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン、２，４−ビス（４−［２−エチルヘキシルオキシ］−２−ヒドロキシフェニル）−６−（４−メトキシフェニル）−１，３，５−トリアジン。
【００７８】
７．金属不活性化剤、例えば、Ｎ，Ｎ’−ジフェニルオキサミド、Ｎ−サリチラール−Ｎ’−サリチロイルヒドラジン、Ｎ，Ｎ’−ビス（サリチロイル）ヒドラジン、Ｎ，Ｎ’−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００７９】
８．ニトロン、例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化獣脂アミン由来のＮ，Ｎ−ジアルキルヒドロキシルアミン由来のニトロン。
【００８０】
９．過酸化物捕集剤、例えば、β−チオジプロピオン酸のエステル、例えば、ラウリル、ステアリル、ミリスチルまたはトリデシルエステル、メルカプトベンズイミダゾールまたは２−メルカプトベンズイミダゾールの亜鉛塩、ジブチルジチオカルバミン酸亜鉛、二硫化ジオクタデシル、テトラキス（β−ドデシルメルカプト）プロピオン酸ペンタエリスリトール。
【００８１】
１０．充填剤および補強剤、例えば、炭酸カルシウム、珪酸塩、ガラス繊維、ガラスビーズ、アスベスト、タルク、カオリン、マイカ、硫酸バリウム、金属酸化物および水酸化物、カーボンブラック、グラファイト、木粉および他の天然物の粉または繊維、合成繊維。
【００８２】
１１．他の添加剤、例えば、可塑剤、潤滑剤、乳化剤、顔料、流動添加剤、触媒、流動調整剤、光沢剤、防炎加工剤、帯電防止剤および発泡剤。
【００８３】
好適なさらなる添加剤は、例えば、帯電防止剤である。
【００８４】
成分ａ）およびｄ）の低粘度の貯蔵安定液体ブレンドならびに場合によりさらなる添加剤および水性エマルジョンは、酸化、熱または光誘発分解に対して有機材料を安定化するのに好適である。
【００８５】
有機材料の例を以下に示す。
【００８６】
１．モノオレフィンおよびジオレフィンのポリマー、例えば、ポリプロピレン、ポリイソブチレン、ポリブト−１−エン、ポリ−４−メチルペント−１−エン、ポリビニルシクロヘキサン、ポリイソプレンまたはポリブタジエン、ならびにシクロオレフィン、例えばシクロペンテンまたはノルボルネンのポリマー、（場合により架橋されている）ポリエチレン、例えば、高密度ポリエチレン（ＨＤＰＥ）、高密度および高分子量ポリエチレン（ＨＤＰＥ−ＨＭＷ）、高密度および超高分子量ポリエチレン（ＨＤＰＥ−ＵＨＭＷ）、中密度ポリエチレン（ＭＤＰＥ）、低密度ポリエチレン（ＬＤＰＥ）、直鎖低密度ポリエチレン（ＬＬＤＰＥ）、（ＶＬＤＰＥ）および（ＵＬＤＰＥ）。
【００８７】
ポリオレフィン、すなわち先の段落に例示されているモノオレフィンのポリマー、好ましくはポリエチレンおよびポリプロピレンを、異なる方法、特に以下の方法によって製造することができる。
ａ）（通常は高圧および高温下での）ラジカル重合。
ｂ）通常は周期表の第ＩＶｂ、Ｖｂ、ＶＩｂまたはＶＩＩＩ族の１つ以上の金属を含む触媒を使用する触媒重合。これらの金属は、通常、πまたはσ配位されていてよい１つ以上のリガンド、典型的には、酸化物、ハロゲン化物、アルコラート、エステル、エーテル、アミン、アルキル、アルケニルおよび／またはアリールを有する。これらの金属錯体は、自由な形であるか、または基体、典型的には活性化塩化マグネシウム、塩化チタン（ＩＩＩ）、アルミナもしくは酸化珪素に固定されていてよい。これらの触媒は、重合媒体に可溶または不溶であってよい。触媒を単独で重合に使用することができ、またはさらなる活性体、典型的には金属アルキル、金属ハロゲン化物、金属アルキルハロゲン化物、金属アルキル酸化物もしくは金属アルキルオキサンを使用することができ、前記金属は、周期表の第Ｉａ、ＩＩａおよび／またはＩＩＩａ族の元素である。活性体を、便利には、さらなるエステル、エーテル、アミンまたはシリルエーテル基で改質することができる。これらの触媒系は、通常、フィリップス、スタンダードオイルインディアナ、チーグラー（ナッタ）、ＴＮＺ（ＤｕＰｏｎｔ）、メタロセンまたはシングルサイト触媒（ＳＳＣ）と呼ばれる。
【００８８】
２．１）に記載のポリマーの混合物、例えば、ポリプロピレンとポリイソブチレンの混合物、ポリプロピレンとポリエチレンの混合物（例えば、ＰＰ／ＨＤＰＥ、ＰＰ／ＬＤＰＥ）、および異なる種類のポリエチレンの混合物（例えばＬＤＰＥ／ＨＤＰＥ）。
【００８９】
３．モノオレフィンおよびジオレフィン同士、または他のビニルモノマーとのコポリマー、例えば、エチレン／プロピレンコポリマー、直鎖低密度ポリエチレン（ＬＬＤＰＥ）およびその低密度ポリエチレン（ＬＤＰＥ）との混合物、プロピレン／ブト−１−エンコポリマー、プロピレン／イソブチレンコポリマー、エチレン／ブト−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えばＣＯＣのようなエチレン／ノルボルネン）、１−オレフィンがｉｎ−ｓｉｔｕで生成されるエチレン／１−オレフィンコポリマー；プロピレン／ブタジエンコポリマー、イソブチレン／イソプレンコポリマー、エチレン／ビニルシクロヘキセンコポリマー、エチレン／アクリル酸アルキルコポリマー、エチレン／メタクリル酸アルキルコポリマー、エチレン／酢酸ビニルコポリマーまたはエチレン／アクリル酸コポリマーおよびそれらの塩（アイオノマー）、ならびにエチレンおよびプロピレンとヘキサジエン、ジシクロペンタジエンもしくはエチリデンノルボルネンなどのジエンとのターポリマー；当該コポリマー同士、および上記１）に記載のポリマーとの混合物、例えば、ポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡおよび交互またはランダムポリアルキレン／一酸化炭素コポリマー、ならびにそれらと他のポリマー、例えばポリアミドとの混合物。
【００９０】
４．それらの水素化改造物（例えば粘着付与剤）を含む炭化水素樹脂（例えばＣ5−Ｃ9）およびポリアルキレンとデンプンの混合物。
【００９１】
１．）〜４．）のホモポリマーおよびコポリマーは、シンジオタクチック、アイソタクチック、ヘミアイソタクチックまたはアタクチックを含む任意の立体構造を有することができる。ステレオブロックポリマーも含まれる。
【００９２】
５．ポリスチレン、ポリ（ｐ−メチルスチレン）、ポリ（α−メチルスチレン）。
【００９３】
６．スチレン、α−メチルスチレン、ビニルトルエンのすべての異性体、特にｐ−ビニルトルエン、エチルスチレンのすべての異性体、プロピルスチレン、ビニルビフェニル、ビニルナフタレンおよびビニルアントラセンならびにそれらの混合物を含むビニル芳香族モノマー由来の芳香族ホモポリマーおよびコポリマー。ホモポリマーおよびコポリマーは、シンジオタクチック、アイソタクチック、ヘミアイソタクチックまたはアタクチックを含む任意の立体構造を有することができる。ステレオブロックポリマーも含まれる。
【００９４】
６ａ．エチレン、プロピレン、ジエン、ニトリル、酸、無水マレイン酸、マレイミド、酢酸ビニルおよび塩化ビニル、またはアクリル誘導体およびそれらの混合物、例えば、スチレン／ブタジエン、スチレン／アクリロニトリル、スチレン／エチレン（共重合体）、スチレン／メタクリル酸アルキル、スチレン／ブタジエン／アクリル酸アルキル、スチレン／ブタジエン／メタクリル酸アルキル、スチレン／無水マレイン酸、スチレン／アクリロニトリル／アクリル酸メチルから選択される前記ビニル芳香族モノマーおよびコモノマーを含むコポリマー；高衝撃強度のスチレンコポリマーと別のポリマー、例えば、ポリアクリレート、ジエンポリマーまたはエチレン／プロピレン／ジエンターポリマーとの混合物；ならびにスチレン／ブタジエン／スチレン、スチレン／イソプレン／スチレン、スチレン／エチレン／ブチレン／スチレンまたはスチレン／エチレン／プロピレン／スチレンなどのスチレンのブロックコポリマー。
【００９５】
６ｂ．特に、しばしばポリビニルシクロヘキサン（ＰＶＣＨ）と呼ばれる、アタクチックポリスチレンを水素化することによって製造されるポリシクロヘキシルエチレン（ＰＣＨＥ）を含む、６．）に記載のポリマーの水素化により誘導された水素化芳香族ポリマー。
【００９６】
６ｃ．６ａ．）に記載のポリマーの水素化により誘導された水素化芳香族ポリマー。
【００９７】
ホモポリマーおよびコポリマーは、シンジオタクチック、アイソタクチック、ヘミアイソタクチックまたはアタクチックを含む任意の立体構造を有することができる。ステレオブロックポリマーも含まれる。
【００９８】
７．スチレンまたはα−メチルスチレンなどのビニル芳香族モノマーのグラフトコポリマー、例えば、ポリブタジエン上スチレン、ポリブタジエン−スチレンまたはポリブタジエン−アクリロニトリルコポリマー上スチレン；ポリブタジエン上スチレンおよびアクリロニトリル（またはメタクリロニトリル）、ポリブタジエン上アクリロニトリルおよびメタクリル酸メチル；ポリブタジエン上スチレンおよび無水マレイン酸；ポリブタジエン上スチレン、アクリロニトリルおよび無水マレイン酸またはマレイミド；ポリブタジエン上スチレンおよびマレイミド；ポリブタジエン上スチレンおよびアクリル酸またはメタクリル酸アルキル；エチレン／プロピレン／ジエンターポリマー上スチレンおよびアクリロニトリル；ポリアルキルアクリレートまたはポリアルキルメタクリレート上スチレンおよびアクリロニトリル、アクリレート／ブタジエンコポリマー上スチレンおよびアクリロニトリル、ならびにそれらと６）に記載のコポリマーとの混合物、例えば、ＡＢＳ、ＭＢＳ、ＡＳＡまたはＡＥＳポリマーとして既知のコポリマー混合物。
【００９９】
８．ハロゲン含有ポリマー、例えば、ポリクロロプレン、塩素化ゴム、イソブチレン−イソプレンの塩素化および臭素化コポリマー（ハロブチルゴム）、塩素化またはスルホ塩素化ポリエチレン、エチレンと塩素化エチレンのコポリマー、エピクロロヒドリンホモおよびコポリマー、特にハロゲン含有ビニル化合物のポリマー、例えば、ポリ塩化ビニル、ポリ塩化ビニリデン、ポリフッ化ビニル、ポリフッ化ビニリデン、ならびに塩化ビニル／塩化ビニリデン、塩化ビニル／酢酸ビニルまたは塩化ビニリデン／酢酸ビニルコポリマーなどのそれらのコポリマー。
【０１００】
９．α，β−不飽和酸およびそれらの誘導体由来のポリマー、例えば、ポリアクリレートおよびポリメタクリレート；ポリメチルメタクリレート、ポリアクリルアミド、およびアクリル酸ブチルで衝撃性が改質されたポリアクリロニトリル。
【０１０１】
１０．９）に記載のモノマー同士、または他の不飽和モノマーとのコポリマー、例えば、アクリロニトリル／ブタジエンコポリマー、アクリロニトリル／アクリル酸アルキルコポリマー、アクリロニトリル／アクリル酸アルコキシアルキルまたはアクリロニトリル／ハロゲン化ビニルコポリマーあるいはアクリロニトリル／メタクリル酸アルキル／ブタジエンターポリマー。
【０１０２】
１１．不飽和アルコールおよびアミンまたはアシル誘導体またはそれらのアセタール由来のポリマー、例えば、ポリビニルアルコール、ポリ酢酸ビニル、ポリステアリン酸ビニル、ポリ安息香酸ビニル、ポリマレイン酸ビニル、ポリ酪酸ビニル、ポリフタル酸アリルまたはポリアリルメラミン；ならびにそれらの上記１）に記載のオレフィンとのコポリマー。
【０１０３】
１２．環式エーテルのホモポリマーおよびコポリマー、例えば、ポリアルキレングリコール、ポリエチレンオキシド、ポリプロピレンオキシド、またはそれらとビスグリシジルエーテルとのコポリマー。
【０１０４】
１３．ポリアセタール、例えば、ポリオキシメチレン、およびコモノマーとしてエチレンオキシドを含むポリオキシメチレン；熱可塑性ポリウレタン、アクリレートまたはＭＢＳで改質されたポリアセタール。
【０１０５】
１４．ポリフェニレンオキシドおよびスルフィド、ならびにポリフェニレンオキシドとスチレンポリマーまたはポリアミドもしくはポリオレフィンとの混合物。
【０１０６】
１５．一方がポリエステルまたはポリブタジエンで、他方が脂肪族または芳香族ポリイソシアネートであるヒドロキシル末端ポリエーテル、ならびにそれらの前駆体由来のポリウレタン。
【０１０７】
１６．ジアミンおよびジカルボン酸、および／またはアミノカルボン酸もしくは対応するラクタム由来のポリアミドおよびコポリアミド、例えば、ポリアミド４、ポリアミド６、ポリアミド６／６、６／１０、６／９、６／１２、４／６、１２／１２、ポリアミド１１、ポリアミド１２、ｍ−キシレンジアミンおよびアジピン酸から出発する芳香族ポリアミド；ヘキサメチレンジアミンおよびイソフタル酸または／およびテレフタル酸から製造され、改質剤としてエラストマーを含む、または含まないポリアミド、例えば、ポリ２，４，４−トリメチルヘキサメチレンテレフタルアミドまたはポリ−ｍ−フェニレンイソフタルアミド；ならびに前記ポリアミドとポリオレフィン、オレフィンコポリマー、アイオノマーまたは化学結合もしくはグラフトされたエラストマー；あるいはポリエーテル、例えばポリエチレングリコール、ポリプロピレングリコールまたはポリテトラメチレングリコールとのブロックコポリマー；ならびにＥＰＤＭまたはＡＢＳで改質されたポリアミドまたはコポリアミド；ならびに処理中に縮合されたポリアミド（ＲＩＭポリアミド系）。
【０１０８】
１７．ポリ尿素、ポリイミド、ポリアミド−イミド、ポリエーテルイミド、ポリエステルイミド、ポリヒダントインおよびポリベンズイミダゾール。
【０１０９】
１８．ジカルボン酸およびジオール、および／またはヒドロキシカルボン酸または対応するラクトンもしくはラクチド由来のポリエステル、例えば、ポリエチレンテレフタレート、ポリブチレンテレフタレート、ポリ−１，４−ジメチロールシクロヘキサンテレフタレート、ポリアルキレンナフタレートおよびポリヒドロキシベンゾエート、ならびにヒドロキシル末端ポリエーテル由来のコポリエーテルエステル、ならびにポリカーボネートまたはＭＢＳで改質されたポリエステル。
【０１１０】
コポリエステルは、例えば、ポリブチレンスクシネート／テレフタレート、ポリチブチレンアジペート／テレフタレート、ポリテトラメチレンアジペート／テレフタレート、ポリブチレンスクシネート／アジペート、ポリブチレンスクシネート／カーボネート、ポリ−３−ヒドロキシブチレート／オクタノエートコポリマー、ポリ−３−ヒドロキシブチレート／ヘキサノエート／デカノエートターポリマーを含むことができるが、それらに限定されない。また、脂肪族ポリエステルは、例えば、ポリ（ヒドロキシアルカノエート）類、特に、ポリ（プロピオラクトン）、ポリ（ブチロラクトン）、ポリ（ピバロラクトン）、ポリ（バレロラクトン）およびポリ（カプロラクトン）、ポリエチレンスクシネート、ポリプロピレンスクシネート、ポリブチレンスクシネート、ポリヘキサメチレンスクシネート、ポリエチレンアジペート、ポリプロピレンアジペート、ポリブチレンアジペート、ポリヘキサメチレンアジペート、ポリエチレンオキサレート、ポリプロレンオキサレート、ポリブチレンオキサレート、ポリヘキサメチレンオキサレート、ポリエチレンセバケート、ポリプロピレンセバケート、ポリブチレンセバケートおよびポリ乳酸（ＰＬＡ）、ならびにポリカーボネートまたはＭＢＳで改質された対応するポリエステルを含むことができるが、それらに限定されない。「ポリ乳酸（ＰＬＡ）」という用語は、好ましくはポリ−Ｌ−ラクチドのホモポリマーおよびそのほかのポリマーとのブレンドまたはアロイ；乳酸またはラクチドと、例えばグリコール酸、３−ヒドロキシ−酪酸、４−ヒドロキシ−酪酸、４−ヒドロキシ吉草酸、５−ヒドロキシ−吉草酸、６−ヒドロキシ−カプロン酸およびその環式形のようなヒドロキシ−カルボン酸などの他のモノマーとのコポリマーを指す。「乳酸」または「ラクチド」という用語は、Ｌ−乳酸、Ｄ−乳酸、それらの混合物および二量体、すなわちＬ−ラクチド、Ｄ−ラクチド、メソ−ラクチドおよびそれらのあらゆる混合物を含む。
【０１１１】
１９．ポリカーボネートおよびポリエステルカーボネート。
【０１１２】
２０．ポリケトン。
【０１１３】
２１．ポリスルホン、ポリエーテルスルホンおよびポリエーテルケトン。
【０１１４】
２２．一方ではアルデヒド、他方ではフェノール、尿素およびメラミン由来の架橋ポリマー、例えば、フェノール／ホルムアルデヒド樹脂、尿素／ホルムアルデヒド樹脂およびメラミン／ホルムアルデヒド樹脂。
【０１１５】
２３．乾燥および非乾燥アルキド樹脂。
【０１１６】
２４．飽和および不飽和ジカルボン酸と多価アルコールおよび架橋剤としてのビニル化合物とのコポリエステル、ならびにその低燃焼性のハロゲン含有改造物由来の不飽和ポリエステル樹脂。
【０１１７】
２５．置換アクリレート、例えば、エポキシアクリレート、ウレタンアクリレートまたはポリエステルアクリレート由来の架橋性アクリル樹脂。
【０１１８】
２６．メラミン樹脂、尿素樹脂、イソシアネート、イソシアヌレート、ポリイソシアネートまたはエポキシ樹脂と架橋されたアルキド樹脂、ポリエステル樹脂およびアクリレート樹脂。
【０１１９】
２７．脂肪族、脂環式、複素環式または芳香族グリシジル化合物由来の架橋エポキシ樹脂、例えば、促進剤を用いて、または用いずに無水物またはアミンなどの従来の硬化剤と架橋されるビスフェノールＡおよびビスフェノールＦのジグリシジルエーテルの製造物。
【０１２０】
２８．天然ポリマー、例えば、セルロース、ゴム、ゼラチンおよび化学的に改質されたそれらの相同性誘導体、例えば、酢酸セルロース、プロピオン酸セルロースおよび酪酸セルロース、またはメチルセルロースなどのセルロースエーテル；ならびにロジンおよびそれらの誘導体。
【０１２１】
２９．前記ポリマーのブレンド（ポリブレンド）、例えば、ＰＰ／ＥＰＤＭ、ポリアミド／ＥＰＤＭまたはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６およびコポリマー、ＰＡ／ＨＤＰＥ、ＰＡ／ＰＰ、ＰＡ／ＰＰＯ、ＰＢＴ／ＰＣ／ＡＢＳまたはＰＢＴ／ＰＥＴ／ＰＣ。
【０１２２】
３０．純粋のモノマー化合物または当該化合物の混合物である天然および合成有機材料、例えば、鉱油、動物および植物脂、油および蝋、または合成エステル（例えば、フタル酸エステル、アジピン酸エステル、リン酸エステルまたはトリメリット酸エステル）を主成分とする油、脂および蝋、ならびに合成エステルと鉱油とのあらゆる質量比の混合物、典型的には、紡糸組成物として使用されるもの、ならびに当該材料の水性エマルジョン。
【０１２３】
３１．天然または合成ゴムの水性エマルジョン、例えば、天然ラテックスまたはカルボキシル化スチレン／ブタジエンコポリマーのラテックス。
【０１２４】
したがって、本発明の目的は、
α）酸化、熱または光誘発分解を生じやすく、スチレンポリマー、ポリ塩化ビニル、ポリオキシメチレン、熱可塑性ウレタンおよびゴムからなる群から選択される合成ポリマーと、
β）式Ｉの化合物と
を含み、式Ｒ’−ＯＨ［Ｒ’は、４〜１９個の炭素原子を有するアルキル、４〜１９個の炭素原子を有するアルケニル、またはフェニル−Ｃ4−Ｃ19−アルキルである］のアルコールを実質的に含まない組成物である。
【０１２５】
一価アルコールを実質的に含まない組成物が好適である。
【０１２６】
好適なスチレンポリマーは、以上の項目５、６ａ、７および１９に記載されている。特に好適なスチレンポリマーの例は、汎用ポリスチレン（ＧＰＳ）、耐衝撃性ポリスチレン（ＩＰＳ）、アクリロニトリル−ブタジエン−ポリスチレン（ＡＢＳ）またはスチレン−アクリロニトリル（ＳＡＮ）およびそれらのコポリマーである。
【０１２７】
好適なポリオキシメチレンは、以上の項目１３に記載されている。
【０１２８】
好適な熱可塑性ウレタン（ＴＰＵ）は、以上の項目１５に記載されている。
【０１２９】
ゴムの例は、以下の材料である。
【０１３０】
１．ジオレフィンのポリマー、例えば、ポリブタジエンまたはポリイソプレン。
【０１３１】
２．モノおよびジオレフィン同士、または他のビニルモノマーとのコポリマー、例えば、プロピレン−イソブチレンコポリマー、プロピレン−ブタジエンコポリマー、イソブチレンーイソプレンコポリマー、エチレン−アクリル酸アルキルコポリマー、エチレン−メタクリル酸アルキルコポリマー、エチレン−酢酸ビニルコポリマー、アクリロニトリルーブタジエンコポリマー、ならびにエチレンとプロピレンおよびジエン、例えば、ヘキサジエン、ジシクロペンタジエンまたはエチリデンノルボルネンとのターポリマー。
【０１３２】
３．スチレンまたはα−メチルスチレンとジエンまたはアクリル誘導体とのコポリマー、例えば、スチレン−ブタジエン、スチレン−ブタジエン−アクリル酸アルキルおよびスチレン−ブタジエン−メタクリル酸アルキル；スチレンのブロックコポリマー、例えば、スチレン−ブタジエン−スチレン、スチレン−イソプレン−スチレンおよびスチレン−エチレンブチレン−スチレン、ならびに後半の３つのコポリマーから製造された接着剤。
【０１３３】
４．ハロゲン含有ポリマー、例えば、ポリクロロプレン、塩素化ゴム、イソブチレン−イソプレンの塩素化または臭素化コポリマー（ハロブチルゴム）、イソブチレンおよびｐ−メチルスチレンのハロゲン化コポリマー。
【０１３４】
５．天然ゴム。
【０１３５】
好ましくは、ゴム成分は、高不飽和ゴム、例えば、天然ゴムおよび／またはスチレンーブタジエンゴムおよび／またはブタジエンゴムを主成分とする。好ましくは、天然ゴムは、トラックタイヤの製造に使用される。本発明の実施に採用できる高不飽和ポリマーの代表例は、ジエンゴムである。当該ゴムは、通常、約２０〜約４５０のヨウ素価を有するが、より高い、またはより低い（例えば５０〜１００の）ヨウ素価を有する高不飽和ゴムを採用することもできる。利用できるジエンゴムの例は、共役ジエン、例えば、１，３−ブタジエン；２−メチル−１，３−ブタジエン；１，３−ペンタジエン；および２，３−ジメチル−１，３−ブタジエンなどを主成分とするポリマー、ならびに当該共役ジエンとモノマー、例えば、スチレン、α−メチルスチレン、アセチレン、例えばビニルアセチレン、アクリロニトリル、メタクリレート、アクリル酸メチル、アクリル酸エチル、メタクリル酸メチル、メタクリル酸エチルおよび酢酸ビニルなどとのコポリマーである。好適な高不飽和ゴムとしては、天然ゴム、シス−ポリイソプレン、ポリブタジエン、ポリ（スチレン−ブタジエン）、スチレン−イソプレンコポリマー、イソプレン−ブタジエンコポリマー、スチレン−イソプレン−ブタジエントリポリマー、ポリクロロプレン、クロロ−イソブテン−イソプレン、ニトリル−クロロプレン、スチレン−クロロプレンおよびポリ（アクリロニトリル−ブタジエン）が挙げられる。さらに、２つ以上の高不飽和ゴムと、不飽和度がより小さいエラストマー、例えば、ＥＰＤＭ、ＥＰＲ、ブチルまたはハロゲン化ブチルゴムとの混合物も本発明の企図内である。
【０１３６】
６．天然または合成ゴムの水性エマルジョン、例えば、天然ゴムラテックスまたはカルボキシル化スチレン／ブタジエンコポリマーのラテックス。
【０１３７】
興味深いゴムは、好ましくは、天然もしくは合成ゴム、またはそれらから製造された加硫ゴムである。ポリジエン加硫ゴム、ハロゲン含有ポリジエン加硫ゴム、ポリジエンコポリマー加硫ゴム、特にスチレン−ブタジエンコポリマー加硫ゴムおよびエチレン−プロピレンターポリマー加硫ゴムが特に好ましい。
【０１３８】
本発明のさらなる目的は、
ｉ）酸化、熱または光誘発分解を生じやすい有機材料と、
ｉｉ）
ａ）式Ｉの化合物、
ｂ）界面活性剤、および
ｃ）水を含み、
式Ｒ’−ＯＨ［Ｒ’は、４〜１９個の炭素原子を有するアルキル、４〜１９個の炭素原子を有するアルケニル、またはフェニル−Ｃ4−Ｃ19−アルキルである］のアルコールの含有量が、エマルジョンの質量に対して０．２５％未満である貯蔵安定性水性エマルジョン、あるいは
ａ）式Ｉの化合物、および
ｄ）亜リン酸エステル、亜ホスホン酸エステル、アミン系酸化防止剤、ヒドロキシルアミン、ベンゾフラン−２−オン、チオ共力剤、可塑剤、酸捕集剤、潤滑剤、分散助剤、立体障害アミン、ＵＶ吸収剤、および成分ａ）による式Ｉの化合物以外の立体障害フェノールからなる群から選択される少なくとも１つの安定剤を含む、水性エマルジョンでない低粘度の貯蔵安定液体ブレンドと
を含む組成物である。
【０１３９】
特記すべき１つの点は、特に、熱可塑性樹脂の処理中に生じる熱の作用下での酸化または熱分解に対する貯蔵安定性水性エマルジョンまたは低粘度の貯蔵安定液体ブレンドの効果である。したがって、本発明のエマルジョンおよびブレンドは、処理安定剤としての使用に極めて適する。
【０１４０】
成分ａ）およびｄ）のエマルジョンおよびブレンド、ならびに場合によりさらなる添加剤、例えば、典型的には以上に概要が示されているものは、有機材料の質量に対して０．００１〜５％、好ましくは０．０１〜５％、典型的には０．０１〜１％の濃度で、好ましくは、安定化すべき有機材料に添加されることになる。水性エマルジョンの場合は、濃度は、非水性成分の質量に関する。
【０１４１】
例えば、安定化すべき有機材料の全質量に対して０．０１〜１０％の濃度で補助安定剤が添加される。
【０１４２】
さらなる好適な組成物は、また、成分ｉ）およびｉｉ）の他に、例えば帯電防止剤などのさらなる添加剤を含む。
【０１４３】
本発明による組成物におけるさらなる添加剤として、高級脂肪酸または乳酸のアルカリ土類金属塩、例えば、ステアリン酸カルシウム、乳酸カルシウムまたはステアロイル−２−乳酸カルシウムも興味深い。
【０１４４】
乳酸カルシウムまたはステアロイル−２−乳酸カルシウムという用語は、Ｕ．Ｓ．４，３６６，２８０に開示されている化合物を意味するものとして理解されるべきである。乳酸カルシウムのさらなる説明を、例えば、Ｔｈｅ  Ｍｅｒｃｋ  Ｉｎｄｅｘ，Ｅｌｅｖｅｎｔｈ  Ｅｄｉｔｉｏｎ，１６８３，ｐａｇｅ  ２５４（１９８９）に見いだすことができる。ステアロイル−２−乳酸カルシウムの有益な説明を、例えば、Ｔｈｅ  Ｍｅｒｃｋ  Ｉｎｄｅｘ，Ｅｌｅｖｅｎｔｈ  Ｅｄｉｔｉｏｎ，１７１１，ｐａｇｅ  ２５７（１９８９）に見いだすことができる。これらの既知の市販の化合物は、例えば、食品における添加剤としても使用される。それらは、Ｐａｔｉｏｎｉｃ  １２３０（ＲＴＭ）（乳酸カルシウム）；Ｐａｔｉｏｎｉｃ  １２４０（ＲＴＭ）（乳酸カルシウムと水酸化カルシウムとの混合物）；Ｐａｔｉｏｎｉｃ  ９３０（ＲＴＭ）（ステアロイル−２−乳酸カルシウム）；Ｐａｔｉｏｎｉｃ  ９４０（ＲＴＭ）（ステアロイル−２−乳酸カルシウムと水酸化カルシウムとの混合物）；Ｐａｔｉｏｎｉｃ  １２５０（ＲＴＭ）（乳酸カルシウムとステアロイル−２−乳酸カルシウムと水酸化カルシウムとの混合物）の商品名でＡｍｅｒｉｃａｎ  Ｉｎｇｒｅｄｉｅｎｔｓ  Ｃｏｍｐａｎｙ、ＰＡＴＣＯ  Ｐｏｌｙｍｅｒ  Ａｄｄｉｔｉｖｅｓ  Ｄｉｖｉｓｉｏｎ（米国カンザス市）から入手可能である。
【０１４５】
エマルジョンまたはブレンドおよび適宜さらなる添加剤は、例えば成形の前または最中に、既知の方法に従って有機材料に混入される。エマルジョンまたはブレンドおよび適宜さらなる添加剤を、マスターバッチの形で、安定化すべき有機材料に添加することもできる。
【０１４６】
したがって、本発明は、また、
ａ）式Ｉの化合物、
ｂ）界面活性剤、および
ｃ）水を含み、
式Ｒ’−ＯＨ［Ｒ’は、４〜１９個の炭素原子を有するアルキル、４〜１９個の炭素原子を有するアルケニル、またはフェニル−Ｃ4−Ｃ19−アルキルである］のアルコールの含有量が、エマルジョンの質量に対して０．２５％未満である貯蔵安定性水性エマルジョン、あるいは
ａ）式Ｉの化合物、および
ｄ）亜リン酸エステル、亜ホスホン酸エステル、アミン系酸化防止剤、ヒドロキシルアミン、ベンゾフラン−２−オン、チオ共力剤、可塑剤、酸捕集剤、潤滑剤、分散助剤、立体障害アミン、ＵＶ吸収剤、および成分ａ）による式Ｉの化合物以外の立体障害フェノールからなる群から選択される少なくとも１つの安定剤を含む、水性エマルジョンでない低粘度の貯蔵安定液体ブレンドと、
有機材料、および場合により以上に概要が示されているさらなる添加剤と
を含むマスターバッチ組成物に関する。
【０１４７】
好ましくは、マスターバッチ組成物は、１０〜８０質量％の前記有機材料を含む。
【０１４８】
式Ｉの化合物を含む貯蔵安定エマルジョン、または成分ａ）およびｄ）を含む低粘度の貯蔵安定液体ブレンド、および適宜さらなる添加剤を重合の前または最中、あるいは架橋の前に添加することもできる。
【０１４９】
本発明によるエマルジョンおよびブレンド、ならびに適宜さらなる添加剤を、安定化すべき有機材料に純粋な形または蝋、油もしくはポリマーに封入した状態で含めることができる。
【０１５０】
本発明によるエマルジョンおよびブレンド、ならびに適宜さらなる添加剤を、安定化すべき有機材料に噴霧することもできる。該混合物をそれらの添加剤とともに、安定化すべき有機材料に噴霧することが可能になるように、他の添加剤（例えば上記従来の添加剤）またはそれらの溶融物を希釈するために該混合物を使用することができる。重合触媒の不活性化中の噴霧による添加が特に有利であり、例えば、不活性化に使用する蒸気を噴霧に使用することが可能である。
【０１５１】
例えば、ポリマーをビーズの形で重合する場合は、本発明によるエマルジョンおよびブレンドならびに適宜他の添加剤を噴霧によって塗布することが有利であり得る。
【０１５２】
そのようにして安定化された有機材料、例えば合成有機材料を極めて広範な形、例えば、フィルム、繊維、テープ、成形材料もしくは形材の形で、または表面塗料、特に粉末塗料、接着剤もしくはセメントのための結合剤として使用することができる。
【０１５３】
そのようにして安定化されたポリマーを極めて広範な形、特に、抽出媒体と永続的に接触する厚肉成形品、例えば、液体もしくは気体のための管、フィルム、繊維、ジオメンブレン、テープ、形材またはタンクの形で使用することもできる。
【０１５４】
本発明によるポリマー組成物は、有利には、様々な成形品の製造に使用することができる。例を以下に示す。
【０１５５】
Ｉ−１）浮動器具、海洋用途、ポンツーン、浮標、デッキ用プラスチック建材、桟橋、ボート、カヤック、オールおよび砂浜補強物。
【０１５６】
Ｉ−２）自動車用途、特に、バンパ、ダッシュボード、バッテリー、後方および前方内張、フード下の成形部品、ハットシェルフ、トランク内張、内装内張、エアバッグカバー、取付部品（ライト）用電子成形品、計器板用パネル、ヘッドランプガラス、計装パネル、外装内張、室内装飾材料、自動車ライト、ヘッドライト、駐車灯、後灯、停止灯、内装および外装縁飾り；ドアパネル；ガスタンク；ガラスフロントサイド；リアウィンドウ；座席裏地、外装パネル、ワイヤ絶縁体、シーリングのための形材押出物、被覆材、柱カバー、シャーシ部品、排気系、燃料フィルタ／充填機、燃料ポンプ、燃料タンク、車体側方成形品、コンバーティブルトップ、外装ミラー、外装縁飾り、ファスナー／取付部品、前端部品、ガラス、蝶番、鎖錠システム、荷台／屋根上荷台、型押／打抜部品、シール、側方衝撃保護部、消音器／絶縁体およびサンルーフ。
【０１５７】
Ｉ−３）道路交通器具、特に、サインポスティング、道路標示用ポスト、自動車付属品、警告三角架、医療ケース、ヘルメット、タイヤ。
【０１５８】
Ｉ−４）備品を含む飛行機、鉄道、電動車（自動車、オートバイ）のための器具。
【０１５９】
Ｉ−５）航空宇宙用途、特にロケットおよび衛星の器具、例えばリエントリ−シールド。
【０１６０】
Ｉ−６）建築および設計、鉱業用途、消音システム、街路待避所および避難所のための器具。
【０１６１】
ＩＩ−１）家庭電化器具、ケースおよびカバー全般、ならびに電気／電子装置（パーソナルコンピュータ、電話、移動電話、プリンタ、テレビ受像機、視聴覚器具）、花瓶、衛星テレビ受けおよびパネル器具。
【０１６２】
ＩＩ−２）鋼または織物などの他の材料のための外被。
【０１６３】
ＩＩ−３）電子工業用器具、特に、プラグ、とりわけコンピュータプラグのための絶縁体、電気および電子部品のためのケース、印刷基板、および電子データ記憶のための材料、例えば、チップ、チェックカードまたはクレジットカード。
【０１６４】
ＩＩ−４）電気器具、特に、洗濯機、タンブラー、オーブン（マイクロ波オーブン）、皿洗浄機、ミキサーおよびアイロン。
【０１６５】
ＩＩ−５）電灯用カバー（例えば街灯、電灯の笠）。
【０１６６】
ＩＩ−６）ワイヤおよびケーブルにおける用途（半導体、絶縁体およびケーブル外被）。
【０１６７】
ＩＩ−７）コンデンサ、冷蔵庫、加熱器、エアコンディショナー、電子部品の封入、半導体、コーヒー沸かし器および掃除機のための箔。
【０１６８】
ＩＩＩ−１）歯車（ギヤ）、スライド固定具、スペーサ、ネジ、ボルト、ハンドルおよびノブなどの技巧品。
【０１６９】
ＩＩＩ−２）回転翼、換気扇および風車羽根、ソーラーデバイス、スイミングプール、スイミングプールカバー、プール内張、池内張、クローゼット、洋服箪笥、仕切壁、石板壁、折壁、屋根、シャッター（例えばローラーシャッター）、取付金具、管継手、スリーブおよびコンベヤベルト。
【０１７０】
ＩＩＩ−３）サニタリー製品、特に、シャワー室、便座、カバーおよび流し台。
【０１７１】
ＩＩＩ−４）衛生品、特に、オムツ（乳児、成人失禁）、女性用衛生品、シャワーカーテン、ブラシ、マット、浴槽、移動便所、歯ブラシおよび病床用便器。
【０１７２】
ＩＩＩ−５）水、廃水および化学物質用パイプ（交差連結またはそれ以外）、ワイヤおよびケーブル保護用パイプ、ガス、油および下水用パイプ、樋、ダウンパイプおよび排液システム。
【０１７３】
ＩＩＩ−６）任意の幾何構造（窓ガラス）および羽目板の形材。
【０１７４】
ＩＩＩ−７）ガラス代用品、特に押出板、建築物（単層、二層または多層壁）、航空機、学校、押出シート、建築グレージング用窓膜、列車、輸送手段、サニタリー製品および温室の板ガラス。
【０１７５】
ＩＩＩ−８）板（壁、裁断板）、押出コーティング（感光紙、テトラパックおよびパイプコーティング）、サイロ、木材代用品、プラスチック建材、複合木材、壁、表面、家具、装飾箔、床敷物（内装および外装用途）、床、ダックボードおよびタイル。
【０１７６】
ＩＩＩ−９）吸気および排気マニホールド。
【０１７７】
ＩＩＩ−１０）セメント、コンクリート、複合材用途およびカバー、羽目板および外装材、欄干、手すり、調理台、屋根葺き材、屋根葺き板、タイルおよび防水シート。
【０１７８】
ＩＶ−１）板（壁および裁断板）、トレー、人工芝、アストロターフ、競技場（運動場）の人工敷物、競技場（運動場）の人工床およびテープ。
【０１７９】
ＩＶ−２）連続および短繊維織物、繊維（カーペット／衛生品／ジオテキスタイル／単繊維；フィルタ、布巾／カーテン（日除け）／医療用途）、ばら繊維（ガウン／保護衣などの用途）、ネット、ロープ、ケーブル、弦、コード、糸、安全シートベルト、衣服、下着、手袋；ブーツ；ゴム長靴、肌着、上着、水着、運動服、傘（日傘、日除け）、パラシュート、パラグライド、帆、「バルーンシルク」、キャンプ用品、テント、エアベッド、サンベッド、バルクバッグおよびバッグ。
【０１８０】
ＩＶ−３）メンブレン、絶縁体、屋根用カバーおよびシール、トンネル、投棄場、池、投棄場、メンブレン保護壁、ジオメンブレン、スイミングプール、カーテン（日除け）／サンシールド、天幕、天蓋、壁紙、食品梱包および包装材（軟質および固形）、医薬包装材（軟質＆固形）、エアバッグ／安全ベルト、肘掛けおよび頭受け、カーペット、中央コンソール、計器板、コックピット、ドア、オーバーヘッドコンソールモジュール、ドア縁飾り、天井内張、室内灯、室内ミラー、手荷物棚、後方荷物カバー、座席、ステアリングコラム、ハンドル、テキスタイルおよびトランク縁飾り。
【０１８１】
Ｖ）フィルム（包装、投棄、積層、農業および園芸、温室、マルチ、トンネル、サイレージ）、梱包、スイミングプール、ゴミ袋、壁紙、延伸フィルム、ラフィア、脱塩フィルム、バッテリーおよびコネクタ。
【０１８２】
ＶＩ−１）食品梱包および包装材（軟質および固形）、ボトル。
【０１８３】
ＶＩ−２）箱（木枠）荷台、収納箱、家庭用収納箱、パレット、棚、トラック、ネジ受け、パックおよび缶などの保管システム。
【０１８４】
ＶＩ−３）カートリッジ、シリンジ、医療用途、あらゆる輸送用の容器、ゴミ籠およびゴミ入れ、ゴミ袋、ゴミ箱、集塵箱、ゴミ箱用ポリ袋、ウィーリー箱、容器全般、水／使用済み水／化学物質／ガス／油／ガソリン／ディーゼル用タンク；タンク内張、箱、木枠、バッテリーケース、桶、ピストンなどの医療器具、眼科用途、診断器具、医薬ブリスタ用包装材。
【０１８５】
ＶＩＩ−１）押出コーティング（感光紙、テトラパック、パイプコーティング）、あらゆる種類の家庭用品（例えば、家庭器具、魔法瓶／洋服掛け）、プラグ、ワイヤおよびケーブルクランプなどの締結システム、ジッパー、クロージャ、鎖錠およびスナップクロージャ。
【０１８６】
ＶＩＩ−２）支持器具、運動具およびフィットネス用具などのレジャー用品、体育マット、スキーブーツ、インラインスケート、スキー、ビッグフット、運動場（例えばテニスグラウンド）；ボトルのネジ蓋、蓋および栓、ならびに缶。
【０１８７】
ＶＩＩ−３）家具全般、発泡品（クッション、衝撃吸収材）、発泡体、スポンジ、布巾、マット、庭園用椅子、競技場の座席、テーブル、長椅子、玩具、組立キット（板／フィギュア／球）、劇場、スライドおよび遊技車両。
【０１８８】
ＶＩＩ−４）光学および磁気データ記憶のための材料。
【０１８９】
ＶＩＩ−５）台所用品（食、飲、調理、保管）。
【０１９０】
ＶＩＩ−６）ＣＤ、カセットおよびビデオテープ用ボックス；ＤＶＤ電子製品、あらゆる種類の事務用品（ボールペン、スタンプおよび印肉、マウス、棚、トラック）、あらゆる容量および内容物（飲料、洗剤、香水を含む化粧品）および粘着テープ。
【０１９１】
ＶＩＩ−７）履き物（靴／靴底）、中底、スパッツ、接着剤、構造接着剤、食物（果物、野菜、肉、魚）収容箱、合成紙、ボトル用ラベル、長椅子、人工関節（人間）、印刷板（フレキソグラフ）、印刷回路基板およびディスプレイ技術。
【０１９２】
ＶＩＩ−８）充填ポリマーのデバイス（タルク、チョーク、陶土（カオリン）、珪石灰、顔料、カーボンブラック、ＴｉＯ2、マイカ、ナノコンポジット、ドロマイト、珪酸塩、ガラス、アスベスト）。
【０１９３】
したがって、本発明のさらなる実施形態は、上記の組成物を含む成形品、特に、フィルム、パイプ、形材、ボトル、タンクまたは容器、繊維に関する。
【０１９４】
フィルムが好適である。フィルムを、インフレートフィルム鋳造フィルムとして、または押出コーティングを介して製造することができる。多層フィルムが特に好適である。
【０１９５】
本発明のさらなる実施形態は、上記のエマルジョンまたはブレンドを含む成形品に関する。成形は、特に、射出、ブロー、圧縮、輪転成形またはスラッシュ成形または押出しによって実施される。
【０１９６】
本発明は、また、酸化、熱または光誘発分解に対して有機材料を安定化するための方法であって、
ａ）式Ｉの化合物、
ｂ）界面活性剤、および
ｃ）水を含み、
式Ｒ’−ＯＨ［Ｒ’は、４〜１９個の炭素原子を有するアルキル、４〜１９個の炭素原子を有するアルケニル、またはフェニル−Ｃ4−Ｃ19−アルキルである］のアルコールの含有量が０．２５％未満である貯蔵安定性エマルジョン、あるいは
ａ）式Ｉの化合物、および
ｄ）亜リン酸エステル、亜ホスホン酸エステル、アミン系酸化防止剤、ヒドロキシルアミン、ベンゾフラン−２−オン、チオ共力剤、可塑剤、酸捕集剤、潤滑剤、分散助剤、立体障害アミン、ＵＶ吸収剤、および成分ａ）による式Ｉの化合物以外の立体障害フェノールからなる群から選択される少なくとも１つの安定剤を含む、水性でない低粘度の貯蔵安定液体ブレンドを該有機材料に混入または塗布することを含む方法に関する。
【０１９７】
本発明の好適な実施形態は、また、酸化、熱または光誘発分解に対する有機材料の安定剤としての、
ａ）式Ｉの化合物、
ｂ）界面活性剤、および
ｃ）水を含み、
式Ｒ’−ＯＨ［Ｒ’は、４〜１９個の炭素原子を有するアルキル、４〜１９個の炭素原子を有するアルケニル、またはフェニル−Ｃ4−Ｃ19−アルキルである］のアルコールの含有量が０．２５％未満である貯蔵安定性エマルジョン、あるいは
ａ）式Ｉの化合物、および
ｄ）亜リン酸エステル、亜ホスホン酸エステル、アミン系酸化防止剤、ヒドロキシルアミン、ベンゾフラン−２−オン、チオ共力剤、可塑剤、酸捕集剤、潤滑剤、分散助剤、立体障害アミン、ＵＶ吸収剤、および成分ａ）による式Ｉの化合物以外の立体障害フェノールからなる群から選択される少なくとも１つの安定剤を含む、水性でない低粘度の貯蔵安定液体ブレンドの使用に関する。
【０１９８】
安定剤としての使用のための好適なエマルジョンおよびブレンド、ならびに有機材料を安定化するための方法は、該エマルジョン、ブレンドおよび組成物そのものについて記載されているものと同じである。
【０１９９】
以下の実施例は、本発明をさらに例示する。部または百分率は質量に関する。
【０２００】
実施例１：ＭｅｔｉｌｏｘおよびＰＥＧを主成分とする立体障害フェノール系酸化防止剤の調製
実施例１ａ（比較例）：Ｍｅｔｉｌｏｘ−ＰＥＧ２００−ジエステル［ＩＲＧＡＮＯＸ２０００（ＲＴＭ）］
冷却トラップを備え、８０℃に予備加熱された７５０ｍｌのガラス重合反応器中９７．７ｇのポリエチレングリコールＰＥＧ２００に対して、４００ｒｐｍで撹拌しながら７７ｇのシクロヘキサンを添加する。３０分以内に、温度を１２０℃に上昇させる。シクロヘキサン／水混合物を冷却トラップに蒸留除去する。温度を１００℃に下げ、反応器をアルゴンでパージする。次いで、３３９．４ｇの溶融β−（３，５−ジ−ｔｅｒｔ−ブチル−４−ヒドロキシフェニル）−プロピオン酸メチルエステル［Ｍｅｔｉｌｏｘ］を９５℃（内部温度）で添加する。その後、３．１６ｇのアルミニウム触媒（Ｍａｎａｌｏｘ  ３０Ａ、アルミニウム−トリイソプロピレート）を注入する。反応混合物を１００〜１９０℃にて５〜６時間にわたって真空（４〜２８０ｍｂａｒ）下に維持する。その後、過剰のＭｅｔｉｌｏｘを、２１０℃および０．５ｍｂａｒにて４００ｒｐｍで撹拌しながら蒸留除去する。次いで、６．２４ｇのクエン酸（５０％）を７５℃で添加する。反応混合物を３００ｒｐｍで１５分間にわたって撹拌する。さらなる１３０ｍｌの水、および続いて２６０ｍｌのシクロヘキサンを添加し、反応混合物を３００ｒｐｍで３０分間撹拌する。有機相を水相から分離し、シクロヘキサンを蒸留除去する。最終製造物をＨＰＬＣによって特徴づけすると、それは、１．４％未満のＭｅｔｉｌｏｘおよび０．５％未満のポリエチレングリコールを含む。２０℃におけるＭｅｔｉｌｏｘ−ＰＥＧ２００ジエステルの粘度は、２４５０００ｍＰａｓ（ＡＲ−２０００Ｎコーン／プレート流量計：ペルチェプレートを備えた４０ｍｍの２°鋼コーン、一定の１０Ｐａの剪断応力）。
【０２０１】
実施例１ｂ：Ｍｅｔｉｌｏｘ−ＰＥＧ４００ジエステルの調製
ポリエチレングリコール−ＰＥＧ２００の代わりにポリエチレングリコールＰＥＧ４００を使用することによって実施例１ａと同様にしてＭｅｔｉｌｏｘ−ＰＥＧ４００−ジエステルを調製する。２０℃におけるＭｅｔｉｌｏｘ−ＰＥＧ４００−ジエステルの粘度は、１７４６０ｍＰａｓである（ＡＲ−２０００Ｎコーン／プレート流量計：ペルチェプレートを備えた４０ｍｍの２°鋼コーン、一定の１０Ｐａの剪断応力）。
【０２０２】
実施例１ｃ：Ｍｅｔｉｌｏｘ−ＰＥＧ６００−ジエステルの調製
ポリエチレングリコール−ＰＥＧ２００の代わりにポリエチレングリコールＰＥＧ６００を使用することによって実施例１ａと同様にしてＭｅｔｉｌｏｘ−ＰＥＧ６００−ジエステルを調製する。２０℃におけるＭｅｔｉｌｏｘ−ＰＥＧ６００−ジエステルの粘度は、７３４９ｍＰａｓである（ＡＲ−２０００Ｎコーン／プレート流量計：ペルチェプレートを備えた４０ｍｍの２°鋼コーン、一定の１０Ｐａの剪断応力）。
【０２０３】
実施例２：ポリオレフィンの処理安定化
３．０ｋｇの非安定化ポリプロピレンホモポリマー粉末［Ａ１０ＴＢ、Ｐｏｌｙｃｈｉｍ  Ｉｎｄｕｓｔｒｉｅ］と、実施例１ａ、１ｂおよび１ｃによる５００または１０００ｐｐｍのＭｅｔｉｌｏｘ−ＰＥＧ−ジエステル（添加剤）ならびに５００ｐｐｍのステアリン酸カルシウムとを乾燥ブレンドする。次いで、このブレンドを窒素下で最大２３０℃の温度にてＢｅｒｓｔｏｒｆｆ（ＲＴＭ）の二軸スクリュー押出機（ＺＳＫ２５、Ｌ／Ｄ＝４６）で押し出す。次いで、それを水浴に通すことによって冷却し、顆粒化する。この顆粒を空気下で２６０℃の温度にてＧｏｅｔｔｆｅｒｔの一軸スクリュー押出機Ｌ／Ｄ２５で繰り返し押し出す。５回目の押出処理後に、メルトフローインデックス（ＭＦＩ）を（ＩＳＯ１１３３に従って）測定する。それらの結果を第１表に要約する。処理安定性の相対的低下（ＭＦＩの増加）とフェノール基の量の相対的減少（当量の増加＝分子量を１分子当たりのフェノール基の量で割った値）との相関性を明確化する。恐らくは阻害フェノール系酸化防止剤の分散性がより良好であるため、処理安定性は、フェノール基の量ほど速く低下しないことが示される。
【０２０４】
第１表：
【表１】
2011527358.tif 000011
注釈  第４表の最後を参照。
【０２０５】
実施例３：液体Ｍｅｔｉｌｏｘ−ＰＥＧ−ジエステルと液体ジオール架橋亜リン酸エステルのブレンド
液体Ｍｅｔｉｌｏｘ−ＰＥＧ−ジエステルと液体ジオール架橋亜リン酸エステルとを混合する。コーン／プレート流動計を用いて粘度を測定する。それらの結果を第２表および第３表に要約する。ブレンドの粘度は、個々の成分の粘度およびそれぞれの混合比から期待され得るものより低い。
【０２０６】
第２表：
【表２】
2011527358.tif 000012
注釈  第４表の最後を参照。
【０２０７】
実施例４：エマルジョンの貯蔵安定性
５０ｇの阻害フェノール誘導体（実施例１ａまたは実施例１ｂを２００ｍｌのビーカーにて７０℃に加熱する。４ｇのオレイン酸を高温酸化防止剤に添加し、１４０００〜１５０００ｒｐｍにて２分間にわたって高速分散装置（ＵＬＴＲＡ−ＴＵＲＲＡＸ（ＲＴＭ）、ＴＰ１８／２、ＪＡＮＫＥ＆ＫＵＮＫＥＬ、ドイツ）で混合する。個別のビーカーにおいて、脱イオン水を７０〜８０℃に予備加熱する。６２．４ｇのこの脱イオン水を、１４０００〜１５０００ｒｐｍでの撹拌下で約２０〜４０秒間にわたって連続的かつ徐々に高温溶融混合物に添加し、さらに２分間にわたって１４０００〜１５０００ｒｐｍで混合する。次いで、３．６ｇのＫＯＨ溶液（２０質量％）を１４０００〜１５０００ｒｐｍでの撹拌下で徐々に添加する。その後、混合物をさらなる５ｇの脱イオン水によってさらに希釈する。次いで、エマルジョンを室温まで冷却し、ガラスフラスコに排出させる。
【０２０８】
実施例１ｃに基づくエマルジョン上記のように調製するが、実施例１ｃの化合物および脱イオン水を加熱せずに、乳化のために室温に維持し、エマルジョンを２４％の活性含有量まで希釈する。
【０２０９】
エマルジョンの粒径分布をＭＡＬＶＥＲＮ Ｍａｓｔｅｒｓｉｚｅｒ２０００で測定し、ミクロン単位のＤ５０およびＤ９０値を報告する［Ｄ５０は、粒子の５０％がこの粒径より小さいことを意味し、Ｄ９０は、粒子の９０％がこの粒径より小さいことを意味する］。粒径が小さいほど、エマルジョンの物理的安定性が良好である。また、エマルジョンを調製した直後、次いで１．５時間後にエマルジョンの物理的安定性を視覚的に推定する。それらの結果を第３表に要約する。
【０２１０】
第３表：
【表３】
2011527358.tif 000013
注釈  第４表の最後を参照。
【０２１１】
実施例５：ＰＵＲ安定化のための液体安定剤の貯蔵安定性
１１ｇの３−（２−アセチル−５−イソオクチルフェニル）−５−イソオクチルベンゾフラン−２−オン、１１ｇの亜リン酸ビス（２，４−ジ−ｔｅｒｔ−ブチル−６−メチルフェニル）エチルおよび実施例１ａ、１ｂまたは１ｃによる７８ｇの化合物を２５０ｍｌのコニカルフラスコに加える。窒素ブランケット下で、該混合物を、磁気撹拌機を備えたホットプレート（９０〜１００℃）上で、固体成分が完全に溶解するまで加熱する。次いで、該混合物を室温まで冷却する。それらの結果を第４表に要約する。
【０２１２】
第４表：
【表４】
2011527358.tif 000014
【０２１３】
ａ）比較例
ｂ）本発明による実施例
ｃ）５番目の押出処理後に測定した２３０℃におけるＭＦＩ、２．１６ｋｇ
ｄ）亜リン酸エステル３ＥＧは、式Ａの液体亜リン酸エステルである。
【化９】
2011527358.tif 000015
ｅ）亜リン酸エステル４ＥＧは、式Ｂの化合物である。
【化１０】
2011527358.tif 000016
ｆ）ＨＡＡＫＥ  Ｖｉｓｃｏｔｅｓｔｅｒ  ５５０（センサシステム５；手順ＮＯ．０；速度プログラムＮＯ．３；オフセット−０．９℃）
【国際調査報告】
2011527358.tif 000021
2011527358.tif 000022